(57)【特許請求の範囲】
【請求項１】
入口と出口を有するリポソームの整粒手段と、
該整粒手段と前記入口を介して一体に形成され、該整粒手段にリポソーム形成脂質を含有する被処理液を供給する供給流路と、
該整粒手段と前記出口を介して一体に形成され、該整粒手段からリポソームを含有する被処理液を排出する排出流路とを有し、
前記供給流路が、前記リポソーム形成脂質を含有する被処理液を前記供給流路に投入する投入口を有するリポソームの製造装置において、
前記排出流路が、少なくとも一部に光を透過させることができる材料で形成される第１の光透過部を有し、
前記第１の光透過部の外部から前記第１の光透過部に光を照射して前記リポソームを含有する被処理液の光透過率を測定する第１の光透過率測定手段を少なくとも有し、
前記供給流路が、少なくとも一部に光を透過させることができる材料で形成される第２の光透過部を有し、
前記第２の光透過部の外部から前記第２の光透過部に光を照射して、前記リポソーム形成脂質を含有する被処理液の光透過率を測定する前記第２の光透過率測定手段をさらに有する、リポソームの製造装置。
【請求項２】
前記供給流路の基端と前記排出流路の末端とが結合し、流体循環回路を形成している請求項１に記載のリポソームの製造装置。
【請求項３】
前記第１の光透過率測定手段が、第１のレーザー光照射部、第１のレーザー光受光部およびこれらと接続された第１の光透過率算出部とを有し、
前記第２の光透過率測定手段が、第２のレーザー光照射部、第２のレーザー光受光部およびこれらと接続された第２の光透過率算出部とを有する請求項１又は２に記載のリポソームの製造装置。
【請求項４】
さらに、前記光透過率から前記リポソームの粒径を求めるリポソーム粒径演算手段を有する請求項１〜３のいずれかに記載のリポソームの製造装置。
【請求項５】
前記第１の光透過率測定手段が前記リポソームを含有する被処理液の光透過率を表示し、前記第２の光透過率測定手段が前記リポソーム形成脂質を含有する被処理液の光透過率を表示する請求項１〜４のいずれかに記載のリポソームの製造装置。
【請求項６】
リポソーム形成脂質含有液を予め整粒手段に複数回通過させる整粒化処理を行ってリポソーム含有液とし、前記整粒手段を通過する毎に得られたリポソーム含有液について所定波長における前記リポソーム含有液の光透過率を測定し、前記整粒手段を通過する毎に得られたリポソーム含有液について粒度計にて前記リポソーム含有液に含有されるリポソームの粒径を測定し、前記光透過率と前記粒径との相関関係を予め求めておく予備工程と、
リポソーム形成脂質を含有する被処理液をリポソームの製造装置にて整粒化処理を行ってリポソームを含有する被処理液とし、前記所定波長における、前記リポソームを含有する被処理液の光透過率を測定しつつリポソームを製造する本工程とを有し、
前記リポソームの製造装置が、
入口と出口を有するリポソームの整粒手段と、
該整粒手段と前記入口を介して一体に形成され、該整粒手段にリポソーム形成脂質を含有する被処理液を供給する供給流路と、
該整粒手段と前記出口を介して一体に形成され、該整粒手段からリポソームを含有する被処理液を排出する排出流路とを有し、
前記供給流路が、前記リポソーム形成脂質を含有する被処理液を前記供給流路に投入する投入口を有し、
前記排出流路が、少なくとも一部に光を透過させることができる材料で形成される第１の光透過部を有し、
前記第１の光透過部の外部から前記第１の光透過部に光を照射して前記リポソームを含有する被処理液の光透過率を測定する第１の光透過率測定手段を少なくとも有する、
リポソームの製造方法。
【請求項７】
前記供給流路の基端と前記排出流路の末端とが結合し、流体循環回路を形成している、請求項６に記載のリポソームの製造方法。
【請求項８】
前記供給流路が、少なくとも一部に光を透過させることができる材料で形成される第２の光透過部を有し、
前記第２の光透過部の外部から前記第２の光透過部に光を照射して、前記リポソーム形成脂質を含有する被処理液の光透過率を測定する前記第２の光透過率測定手段をさらに有する、請求項６または７に記載のリポソームの製造方法。
【請求項９】
前記第１の光透過率測定手段が、第１のレーザー光照射部、第１のレーザー光受光部およびこれらと接続された第１の光透過率算出部とを有し、
前記第２の光透過率測定手段が、第２のレーザー光照射部、第２のレーザー光受光部およびこれらと接続された第２の光透過率算出部とを有する、請求項８に記載のリポソームの製造方法。
【請求項１０】
前記リポソームの製造装置が、さらに、前記光透過率から前記リポソームの粒径を求めるリポソーム粒径演算手段を有する、請求項６〜９のいずれかに記載のリポソームの製造方法。
【請求項１１】
前記第１の光透過率測定手段が前記リポソームを含有する被処理液の光透過率を表示し、前記第２の光透過率測定手段が前記リポソーム形成脂質を含有する被処理液の光透過率を表示する、請求項８〜１０のいずれかに記載のリポソームの製造方法。
【発明の詳細な説明】
【技術分野】
【０００１】
本発明は、ドラッグデリバリーシステムに有用な、リポソーム粒径の測定方法、ならびにこれを用いるリポソームの製造装置およびリポソームの製造方法に関する。
【背景技術】
【０００２】
Drug  delivery  system（DDS）は、薬物治療の分野において近年に治療効果を高めている手法の一つであり、その一つとしてリン脂質二重膜構造からなる球状の中空体である薬剤を担持させたリポソーム製剤に大きな注目が集まっている。このリポソーム製剤の特徴は、薬剤をリポソーム膜あるいはリポソームの内水相に担持させることができることである。一方、薬剤の血中動態は、薬剤固有のものであり、血中での薬剤の安定性の向上あるいは半減期の延長のために、リポソームに対して、官能基を化学的に修飾したprodrug化が行われることがある。この方法により、半減期の延長を含めて血液中での薬剤の安定性の向上が可能となる一方で、毒性の発生や薬効の減少が認められる例も少なくない。
しかし、薬剤をリポソームに担持させることにより、薬物自身の薬効を維持し、半減期の延長および血液中での薬剤の安定性の向上が期待できるだけでなく、副作用の軽減が期待できる。また、リポソーム製剤はリポソームの粒子サイズの制御と親水性高分子によるリポソーム表面の被覆により、リポソームの主な排泄経路である肝臓、脾臓、リンパ節および肺に存在する細網内皮系（RES；Reticulo-Endotherial  System）への取り込みを阻害できることから、リポソームでの血中滞留性の増加にともなう病巣部位への蓄積（受動的targeting）の増加による治療効果の向上が期待できる。
【０００３】
リポソーム内に封入した薬剤の血中薬物動態は、リポソームの血中動態によるところが大きい。このとき、リポソームの体内動態および組織分布は、その粒子径および粒度分布により影響を受けることが報告されている（例えば、非特許文献１参照）。従って、これらのパラメータがリポソーム製剤において重要であり、製造工程においてこれらのパラメータは主に整粒化工程において制御されている。このように、整粒化工程は、リポソームの製剤特性を決定づける工程であり、リポソーム製剤製造工程において最重要工程の一つである。
【０００４】
リポソーム製剤の粒子径は、その治療目的あるいは対象疾患に応じて目的粒子径が設定されるが、設定された粒子径を得るために、リポソーム形成時あるいはそれに引き続き整粒化工程が行われる。整粒化工程はextruderを用いて行われることが多く、この場合、目的とする粒子径に到達するために数回の整粒化工程が行われる。整粒化回数は製造に先立ち予め各整粒化毎での粒子径を測定し、その結果に基づき最終的に整粒化工程の回数が決定される。その一方で、整粒化時にかかる圧力により形成するリポソームの粒子径が異なることが報告されている（例えば、非特許文献２参照）。従って、製造工程中において何らかの影響で過度の圧力変動が生じた場合、設定した目的粒子径とは異なる粒子が生成される。そのため、このような圧力変動が生じた場合であっても目的とする粒子径に到達しているか否かについて現在知られているリポソーム製造方法では、整粒化時に判断することはできない。
【０００５】
また、リポソーム製剤の多くは直接静脈内より投与されるケースが多いため、製剤の無菌性および無菌リスクの低減が求められる。従って、できる限りの無菌管理が必要であり、製造工程において細菌介在リスクを最大限に抑止しなければならない。ここで、最終滅菌を行なうことのできないリポソーム製剤では、細菌介在リスクの最も低減できる方法は、密閉された状態で工程操作を行うことである。しかし、リポソームの製造工程は多岐にわたり、かつリポソーム製剤には規格あるいは製造工程中間体のcriteriaとして粒子径が設けられている。このサンプリング時において、密閉環境が損なわれ、このことによる細菌介在リスクが増大する。
【０００６】
従って、良質な品質を持つリポソーム製剤を提供するために無菌管理と製造時における粒子径管理が非接触、かつ正確にリアルタイムで監視できる粒子径測定システム構築が望まれる。
近年、Process  Analytical  Technology(PAT)という概念が注目されている。この背景には、生産技術が研究開発における技術の向上よりも遅れがちであり、この生産技術の遅れが、結果として品質に与えることや、品質管理システムが不十分な結果、最終製品が規格適合外となるケースも見られることが問題視されている。こうした背景の中で、最新の技術を製造工程、特に製品の製造にあたり、品質に影響を与える重要工程に取り入れ、連続的な品質保証すなわちリアルタイムに製品品質を監視することにより品質不良の発生を防止することが求められている。また、このような技術を入れることにより、オフラインによる製造工程検査などを簡略化することが可能である。
現在、ＰＡＴの対象となる測定技術として、近赤外吸収やラマン分析による分光分析、音響および電子音響分光分析、Ｘ線分光分析、ｐＨ、伝導率、電位差測定、誘電測定など様々な技術がある。この中でも、近赤外吸収による分析は、混合均一性、水分測定、成分含量の測定など幅広い分野で用いられている手法である。
【０００７】
【非特許文献１】Biochim.  Biophys.  Acta.  1190,  99-107,  1994.
【非特許文献２】Biophys.  J.  74,  2996-3002,  1998
【発明の開示】
【発明が解決しようとする課題】
【０００８】
リポソーム製剤製造において、製剤の均質化を達成するためには粒子径の制御は重要工程である。
しかしながら、現状としては整粒化処理完了後にその工程試験として粒子径測定を行っているに過ぎず、工程試験としてリポソームの粒子径測定は整粒化工程をリアルタイム下で監視するものではない。
したがって、本発明は、インラインでリポソームを製造工程中にリポソームの粒子径を監視しながら無菌状態でリポソームを製造することを可能とするリポソームの製造装置およびリポソームの製造方法の提供を目的とする。
また、本発明はさらに、リポソームの粒度分布を簡易的に評価するシステムを構築することを目的としている。その結果として、良質な品質をもつリポソーム製剤の製造を可能とするものである。
【課題を解決するための手段】
【０００９】
本発明者は、以上の点を鑑みて、上記課題を解決すべく鋭意研究した結果、リポソーム製造工程において、レーザーを用いてリポソームを含む試料溶液の透過度をmonitoringすることにより、粒子径制御の段階で非接触且つリアルタイムにリポソーム粒子の形成挙動を監視するシステムを構築できることを見出し、本発明を完成させた。
【００１０】
すなわち、本発明は以下の（１）〜（８）を提供する。
（１）  入口と出口を有するリポソームの整粒手段と、
該整粒手段と前記入口を介して一体に形成され、該整粒手段にリポソーム形成脂質を含有する被処理液を供給する供給流路と、
該整粒手段と前記出口を介して一体に形成され、該整粒手段からリポソームを含有する被処理液を排出する排出流路とを有し、
前記供給流路が、前記リポソーム形成脂質を含有する被処理液を前記供給流路に投入する投入口を有するリポソームの製造装置において、
前記排出流路が、少なくとも一部に光を透過させることができる材料で形成される第１の光透過部を有し、
前記第１の光透過部の外部から前記第１の光透過部に光を照射して前記リポソームを含有する被処理液の光透過率を測定する第１の光透過率測定手段を少なくとも有するリポソームの製造装置。
上記（１）に記載のリポソームの製造装置において、前記第１の光透過率測定手段は、前記光透過率を表示することができる。
（２）  前記供給流路の基端と前記排出流路の末端とが結合し、流体循環回路を形成している上記（１）に記載のリポソームの製造装置。
（３）  前記供給流路が、少なくとも一部に光を透過させることができる材料で形成される第２の光透過部を有し、
前記第２の光透過部の外部から前記第２の光透過部に光を照射して、前記リポソーム形成脂質を含有する被処理液の光透過率を測定する前記第２の光透過率測定手段をさらに有する上記（１）または（２）に記載のリポソームの製造装置。
上記（３）に記載のリポソームの製造装置において、前記第２の光透過率測定手段は、前記リポソーム形成脂質を含有する被処理液の光透過率を表示することができる。
（４）  前記第１の光透過率測定手段が、第１のレーザー光照射部、第１のレーザー光受光部およびこれらと接続された第１の光透過率算出部とを有し、
前記第２の光透過率測定手段が、第２のレーザー光照射部、第２のレーザー光受光部およびこれらと接続された第２の光透過率算出部とを有する上記（３）に記載のリポソームの製造装置。
（５）  さらに、前記光透過率から前記リポソームの粒径を求めるリポソーム粒径演算手段を有する上記（１）〜（４）のいずれかに記載のリポソームの製造装置。
（６）前記第１の光透過率測定手段が前記リポソームを含有する被処理液の光透過率を表示し、前記第２の光透過率測定手段が前記リポソーム形成脂質を含有する被処理液の光透過率を表示する上記（３）〜（５）のいずれかに記載のリポソームの製造装置。
（７）  前記レーザー光照射部が照射するレーザー光の波長が６７０ｎｍである上記（４）〜（６）のいずれかに記載のリポソームの製造装置。
（８）  リポソーム形成脂質含有液を予め整粒手段に複数回通過させる整粒化処理を行ってリポソーム含有液とし、前記整粒手段を通過する毎に得られたリポソーム含有液について所定波長における前記リポソーム含有液の光透過率を測定し、前記整粒手段を通過する毎に得られたリポソーム含有液について粒度計にて前記リポソーム含有液に含有されるリポソームの粒径を測定し、前記光透過率と前記粒径との相関関係を予め求めておく予備工程と、
リポソーム形成脂質を含有する被処理液を上記（１）〜（７）のいずれかに記載のリポソームの製造装置にて整粒化処理を行ってリポソームを含有する被処理液とし、前記所定波長における、前記リポソームを含有する被処理液の光透過率を測定しつつリポソームを製造する本工程とを有するリポソームの製造方法。
【００１１】
本発明のリポソームの製造方法は、前記リポソーム粒径演算手段において前記相関関係と前記リポソームを含有する被処理液の光透過率とを用いて前記リポソームを含有する被処理液に含有されるリポソームの粒径を求めることができる。
【００１２】
また、本発明のリポソームの製造装置または本発明のリポソームの製造方法に使用することができるリポソーム粒径の測定方法として、以下の（９）、（１０）を提供する。
（９）  リポソームを含有する被処理液が内部を通過し、少なくとも一部に光を透過させることができる材料で形成される光透過部を有する流路において、前記光透過部の外部から、前記光透過部に光を照射し前記被処理液の光透過率を測定する光透過率測定手段と、前記光透過率から前記リポソームの粒径を求めるリポソーム粒径演算手段とを有するリポソーム粒径測定装置を使用することによってリポソームの粒径を測定するリポソーム粒径の測定方法。
（１０）  前記リポソーム粒径演算手段が、
リポソーム形成脂質含有液を予め整粒手段に複数回通過させる整粒化処理を行ってリポソーム含有液とし、前記整粒手段を通過する毎に得られたリポソーム含有液について所定波長における前記リポソーム含有液の光透過率を測定し、前記整粒手段を通過する毎に得られたリポソーム含有液について粒度計にて前記リポソーム含有液に含有されるリポソームの粒径を測定することによって得られる、前記光透過率と前記粒径との相関関係と、
前記リポソームを含有する被処理液の光透過率とを用いて、
前記リポソームを含有する被処理液に含有されるリポソームの粒径を求めるものである上記（９）に記載のリポソーム粒径の測定方法。
【００１３】
本発明のリポソームの製造装置および本発明のリポソームの製造方法によるリポソームの粒子径の測定精度は極めて高く、この技術は工業スケールにも十分対応できるものであった。
また、粒子径制御段階で生じる整粒化前と整粒化後の粒子径の差よりリポソームの粒度分布に関する情報を得ることが可能である。
さらに、本発明に至る過程において、閉鎖型還流システムを用いてリポソームを連続的に処理することにより完全な密閉ラインでリポソームを調製することができた。
副次的な効果であるが、本システムを用いることにより整粒化工程をリアルタイムに確認することができるため、製造におけるリードタイムを短縮する効果なども期待できる。
【発明の効果】
【００１４】
本発明のリポソームの製造装置は、インラインでリポソームを製造工程中に粒子径を監視しながら無菌状態でリポソームを製造することができる。
本発明のリポソームの製造方法によれば、インラインでリポソームを製造工程中に粒子径を監視しながら無菌状態でリポソームを製造することができる。
【発明を実施するための最良の形態】
【００１５】
本発明について以下詳細に説明する。
まず初めに本発明において使用することができるリポソーム粒径の測定方法について以下に説明する。
本発明において使用することができるリポソーム粒径の測定方法としては、例えば、
（１）リポソームを含有する被処理液が内部を通過し、少なくとも一部に光を透過させることができる材料で形成される光透過部を有する流路において、前記光透過部の外部から、前記光透過部に光を照射し前記被処理液の光透過率を測定する光透過率測定手段を有するリポソーム粒径測定装置を使用することによってリポソームの粒径を測定するリポソーム粒径の測定方法、
（２）さらに、前記光透過率から前記リポソームの粒径を求めるリポソーム粒径演算手段を有するリポソーム粒径測定装置を使用することによってリポソームの粒径を測定するリポソーム粒径の測定方法が挙げられる。
【００１６】
光透過率測定手段について以下に説明する。
リポソーム粒径測定装置が有する光透過率測定手段は、リポソームを含有する被処理液が内部を通過し、少なくとも一部に光を透過させることができる材料で形成される光透過部を有する流路において、前記光透過部の外部から、前記光透過部に光を照射し前記被処理液の光透過率を測定する手段である。
【００１７】
光透過率測定手段は、光透過部の外部（つまり流路の外部）に配置して、光透過部の外部から、光透過部に光を照射し被処理液の光透過率を測定することができる装置であれば特に制限されない。また、光透過率測定手段は光透過率を表示することができる。
例えば、光を光透過部の外部から光透過部へ照射する光照射部、光透過部を通過した光を受光する光受光部、およびこれらと接続され、光照射部から照射された光の強さと光受光部で受光した光の強さから光透過率を算出する光透過率算出部と光透過率を表示する表示部とを有する光透過率測定装置が挙げられる。
表示部は光透過率算出部と一体となっていてもよい。
表示部における光透過率の表示方法は特に制限されない。
なお、光透過率算出部が外部ユニットであるデータ収集装置に収納されていてもよい。
光照射部から照射される光は特に制限されない。例えば、レーザー光、赤外線、Ｘ線が挙げられる。
光の波長については、用途に応じて選択することが可能であるが対象物の吸収スペクトルにより決定することが望ましい。
本発明は透過率測定を基本としているため、この場合は可視光（約３８０ｎｍ〜７８０ｎｍ）の範囲内を選択することが一般的である。
【００１８】
光透過率測定手段において使用される光は、レーザー光が好ましい態様の１つとして挙げられる。
本発明において用いることができるレーザー光とは、「単一の波長による単色性」、「同位相による干渉性」、「光が集中して拡散しない指向性」の３つを有する自然には存在しない人工的な光を意味する。
一般的に光透過率測定手段に用いられるレーザー光は赤色ＬＥＤが多く、その中心波長が６３０〜６８０ｎｍであることから本発明におけるレーザー光の波長は６３０〜６８０ｎｍであることが好ましい。しかし、試料溶液に応じこの波長を変更せざるを得ない状況の場合はその好適値とすることが好ましい。
光透過率測定手段において使用される光がレーザー光である場合、光透過率測定手段は、レーザー光照射部、レーザー光受光部およびこれらと接続された光透過率算出部とを有する光透過率測定装置が挙げられる。
【００１９】
光透過率測定手段が配置される箇所は、リポソームを含有する被処理液が内部を通過し、少なくとも一部に光を透過させることができる材料で形成される光透過部を有する流路における、光透過部の外部である。
【００２０】
流路について以下に説明する。
流路は、リポソームを製造する製造ラインにおいて、リポソームを含有する被処理液が通過する部分であれば特に制限されない。
流路は、流速調整手段として、例えば、拡径手段、一時滞留手段、サンプリング手段を有することができる。
リポソームの製造ラインについては後述する。
リポソームを含有する被処理液は、リポソームを含有する液であれば特に制限されない。液は、水溶液、有機溶媒、水と有機溶媒との混合液であってよい。
【００２１】
流路は、少なくとも一部に光を透過させることができる材料で形成される光透過部を有する。
流路が少なくとも一部に光を透過させることができる材料で形成される光透過部を有する場合、光透過部以外の部分は、光透過性を有さないか、光透過部と光透過性が異なることが好ましい。
また、流路はその全体が光を透過させることができる材料で形成されていてもよい。
流路における光透過部は、光透過率測定の観点から光を透過させることができる材料で形成されるものである。
光を透過させることができる材料としては、透明度の高い素材や透明な素材であれば特に制限されない。例えば、石英ガラス；水晶；ガラス；フッ素系樹脂（例えばＰＦＡ）；ポリプロピレン、ポリカーボネート、アクリルポリマー、ポリスチレン、スチレン−ブタジエンコポリマー、スチレン−アクリロニトリルコポリマー、アクリロニトリル−ブタジエン−スチレンコポリマー、ポリ塩化ビニル、ポリスルホン、ポリエステル（例えば、ＰＥＴ）のようなプラスチックが挙げられる。
【００２２】
流路は、その形状について特に制限されない。例えば、断面が、円形、楕円形、四角形のものが挙げられる。
流路の少なくとも一部が光透過部である場合、光透過部の形態は光透過率測定手段における光照射や光受光を阻害しないものであれば特に制限されない。例えば、光が照射される部分を含む、流路の周全体；円形、楕円形または四角形の窓を光被照射部および光通過部として２箇所有するものが挙げられる。
流路の少なくとも一部が光透過部である場合、光透過部以外の部分は特に制限されない。例えば、金属のように、光を透過させないまたは透過させにくい材料から形成させるものであってもよい。
【００２３】
流路の少なくとも一部が光透過部である場合、光透過部は光透過部以外の部分より光透過性が高いことが好ましい。
光透過部と光透過部以外の部分の組合せとしては、光透過部が透明度の高い素材として知られ、光ファイバーなどに用いられている石英ガラスや薬剤吸着性の低く、透明度も高いフッ素樹脂のＰＦＡである場合が好ましく、光透過部以外の部分としては、製造ラインの観点からステンレスであることが好ましいが、特に限定されるものではない。
【００２４】
光透過率測定手段は、光透過部の外部に配置されていれば特に制限されない。また、流路全体が光を透過することができる材料で形成されている場合、光透過率測定手段の配置位置は特に制限されない。
また、光透過率測定手段と光透過部との間隔は特に制限されない。光透過率測定手段を光透過部に接するように配置することができる。または、光透過率測定手段を光透過部から離して配置することができる。
光透過率測定手段と流路との間に間隔を持たせる場合、光照射部と流路との間隔は０．１〜１００ｃｍとすることができ、光受光部と流路との間隔は０．１〜１００ｃｍとすることができる。実用面の観点からこの距離は短ければ短いほど精度が上がるため好ましい。
【００２５】
本発明において使用することができるリポソーム粒径の測定方法において用いられるリポソーム粒径測定装置が有する光透過率測定手段と、リポソーム粒径測定装置が設置される流路について添付の図面を使用して以下に説明する。なお、本発明は添付の図面に制限されない。
図３は、本発明において使用することができるリポソーム粒径の測定方法において用いられるリポソーム粒径測定装置が有する光透過率測定手段の一例と、リポソーム粒径測定装置が設置される流路の一例との概略を示す模式的な斜視図である。
図３において、流路３０１は、リポソームを含有する被処理液３３０が内部３０３を矢印３０７の方向に通過し、光を透過させることができる材料で形成される光透過部３０５を有し、流路３０１の断面（図示せず。）は円形である。光透過部３０５は、光３２１が照射される部分３２５を少なくとも含む流路の外周面となる。
リポソーム粒径測定装置３００は、光透過率測定手段３１０とデータ収集装置３２０とを有する。
光透過率測定手段３１０は、光透過部３０５の外部から光透過部３０５に光３２１を照射する光照射部３１１と、光透過部３０５を通過した光３２３を受光する光受光部３１３と、被処理液３３０の光透過率を測定する光透過率算出部３１８とを有する。光透過率算出部３１８は、光照射部３１１とコード３１５で接続され、光受光部３１３とコード３１７で接続され、データ収集装置３２０とコード３１９で接続されている。
光透過率は、光透過率測定手段３１０において測定される。
測定された光透過率を、光透過率算出部３１８またはデータ収集装置３２０において表示することができる。
【００２６】
なお、光透過率測定手段３１０が第１の光透過率測定手段である場合、第１の光透過率測定手段３１０は第１の光照射部３１１と、第１の光受光部３１３と、第１の光透過率算出部３１８とを有する。
光透過率測定手段３１０が第２の光透過率測定手段である場合、第２の光透過率測定手段３１０は第２の光照射部３１１と、第２の光受光部３１３と、第２の光透過率算出部３１８とを有する。
第１の光透過率算出部と第２の光透過率算出部とは一体とすることができる（図示せず。）。
【００２７】
図４は、図３に示す、本発明において使用することができるリポソーム粒径の測定方法において用いられるリポソーム粒径測定装置が有する光透過率測定手段の一例と、リポソーム粒径測定装置が設置される流路の一例とを、矢印Ａの方向からの側面として示す模式的な側面図である。
図４において、流路４０１は、その断面（図示せず。）が円形であり、その外径Ｌ３は０．５〜１００ｃｍであるのが好ましい。光照射部４１１はコード４１５で光透過率算出部（図示せず。）と接続され、光受光部４１３とコード４１７で光透過率算出部（図示せず。）と接続されている。光照射部４１１と流路４０１との間隔Ｌ１は０．１〜１００ｃｍとすることができ、光受光部４１３と流路４０１との間隔Ｌ２は０．１〜１００ｃｍとすることができる。
【００２８】
図５は、本発明において使用することができるリポソーム粒径の測定方法において用いられるリポソーム粒径測定装置が有する光透過率測定手段の一例と、リポソーム粒径測定装置が設置される流路の一例との概略を示す模式的な斜視図である。
図５において、流路５０１は、リポソームを含有する被処理液５３０が内部５０３を矢印５０９の方向に通過し、光を透過させることができる材料で形成される光透過部５０５を有し、光透過部５０５は四角形の光被照射部５０６と四角形の光通過部５０７とを有し、流路５０１の断面（図示せず。）は四角形である。
リポソーム粒径測定装置５００は、光透過率測定手段５１０とデータ収集装置５２０とを有する。
光透過率測定手段５１０は、光被照射部５０６の外部から光被照射部５０６に光５２１を照射する光照射部５１１と、光通過部５０７を通過した光５２３を受光する光受光部５１３と、被処理液５３０の光透過率を測定する光透過率算出部５１８とを有する。光透過率算出部５１８は、光照射部５１１とコード５１５で接続され、光受光部５１３とコード５１７で接続され、データ収集装置５２０とコード５１９で接続されている。
光透過率は光透過率測定手段５１０において測定される。
測定された光透過率を、光透過率算出部５１８またはデータ収集装置５２０において表示することができる。
【００２９】
光透過率測定手段は、光透過率算出部において、光照射部から照射された光の強さと光受光部で受光した光の強さから光透過率（光照射部から照射された光の強さに対する、光受光部で受光した光の強さの百分率）を算出する。
なお、本発明において、光透過率を透過度と表示することがある。
光透過率算出部は、光照射部および光受光部とそれぞれ接続されている。光透過率算出部と、光照射部または光受光部との接続は、有線、無線のどちらでも良く、設置環境、状況に応じて使い分けることができる。
光透過率測定手段に使用される光透過率測定装置と、リポソーム粒径演算手段を格納するデータ収集装置に搭載される通信インターフェイスとしては有線、無線のどちらでも良く、設置環境、状況に応じて使い分けることができる。
【００３０】
リポソーム粒径演算手段について以下に説明する。
本発明において使用することができるリポソーム粒径の測定方法において用いられるリポソーム粒径測定装置が有するリポソーム粒径演算手段は、前記光透過率から前記リポソームの粒径を求める。
【００３１】
本発明において使用することができるリポソーム粒径の測定方法において、光透過率測定手段によって収集された光透過率のデータは、例えば、外部ユニットであるデータ収集装置によって処理され、粒子径数値として換算される。
【００３２】
リポソーム粒径演算手段は、
リポソーム形成脂質含有液を予め整粒手段に複数回通過させる整粒化処理を行ってリポソーム含有液とし、前記整粒手段を通過する毎に得られたリポソーム含有液について所定波長における前記リポソーム含有液の光透過率を測定し、前記整粒手段を通過する毎に得られたリポソーム含有液について粒度計にて前記リポソーム含有液に含有されるリポソームの粒径を測定することによって得られる、前記光透過率と前記粒径との相関関係と、
前記リポソームを含有する被処理液の光透過率とを用いて、
前記リポソームを含有する被処理液に含有されるリポソームの粒径を求めるものであるのが好ましい。
【００３３】
相関関係は、リポソーム形成脂質含有液を予め整粒手段に複数回通過させる整粒化処理を行ってリポソーム含有液とし、前記整粒手段を通過する毎に得られたリポソーム含有液について所定波長における前記リポソーム含有液の光透過率を測定し、前記整粒手段を通過する毎に得られたリポソーム含有液について粒度計にて前記リポソーム含有液に含有されるリポソームの粒径を測定する予備工程において得られる、リポソーム含有液の光透過率のデータと、リポソーム含有液に含有されるリポソームの粒径のデータとから決定される。
【００３４】
予備工程において使用される整粒手段は、batch式整粒化法、連続整粒化法のいずれであってもよい。
予備工程において使用されるリポソーム形成脂質含有液は、リポソームを形成することができるリン脂質等の成分を含有する液であれば特に制限されない。
整粒手段を通過する回数は、２〜９回であるのが好ましい。
本発明において、リポソーム含有液の光透過率を測定するために使用された光透過率測定装置はキーエンス社製透過度装置(型式;LX2-V10)であり、データ収集装置はキーエンス社製データ収集機器(型式;NR-HA08、NR-500)であり、波長６７０ｎｍで光透過率が測定された。
本発明において、リポソーム含有液に含有されるリポソームの粒径を測定するために使用された粒度計はZetasizer  3000（MALVERN  Instruments社製）であり、リポソームの粒径を動的光散乱粒子測定によって測定し、得られた値を平均粒子径とした。
また、リポソームの粒度分布は、Zetasizer  3000（MALVERN  Instruments社製）を用いて動的光散乱粒子測定で得られる多分散指数、およびField  Flow  Fractionation-Maltiangle  Scattering(FFF-MALS,  Whyatt社製)を用いて測定され、その結果得られる数平均粒子径および重量平均粒子径の比（ｎ／ｗ）として表される。
【００３５】
相関関係としての粒子径換算アルゴリズムは特に限定されないが、本発明に至る過程で収集された結果より考えると直線近似式を用いることが最も好ましい。
【００３６】
光透過率と粒径との相関関係としては、例えば、下記数式（Ｉ）で表されるものが挙げられる。
【００３７】
【数１】
0005322476.tif 000002
式中、ｙ(n)は光透過部におけるリポソーム粒径、ａは比例定数、ｘ(n)は一定時間ごとに測定された受光光量から算出された光透過部における光透過率、ｂは定数、ｎ＝０、１、２・・・である。
【００３８】
数式（Ｉ）は、リポソーム形成脂質含有液に含有されるリポソーム形成脂質の濃度によって、ａおよびｂが変わる。
例えば、リポソーム形成脂質含有被処理液に含有されるリポソーム形成脂質の濃度が８２．５ｍｍｏｌ／Ｌの場合、数式（Ｉ）は、
ｙ(n)＝−１．０８６１ｘ(n)＋１７３．８９となる（実施例１、図１０参照）。
【００３９】
相関関係である数式（Ｉ）の選択は、本工程で使用されるリポソーム形成脂質を含有する被処理液のリポソーム形成脂質の濃度が、予備工程で使用されたリポソーム形成脂質含有液のリポソーム形成脂質の濃度と一致している場合、当該予備工程において求められた相関関係を表す数式を選択する。そして当該数式に光透過率をあてはめてリポソームの粒径を予測する。
【００４０】
本発明において使用することができるリポソーム粒径の測定方法について添付の図面を用いて以下に説明する。なお本発明は添付の図面に制限されない。
図２は、本発明において使用することができるリポソーム粒径の測定方法の一例の概略を模式的に示す概略図である。
図２において、リポソームの製造装置２００は、入口２２１と出口２２３とを有する整粒手段２２０と、
整粒手段２２０と入口２２１を介して一体に形成され、整粒手段２２０にリポソーム形成脂質を含有する被処理液（図示せず。）を供給する供給流路２０１と、
整粒手段２２０と出口２２３を介して一体に形成され、整粒手段２２０からリポソームを含有する被処理液（図示せず。）を排出する排出流路２０２とを有し、
供給流路２０１が、リポソーム形成脂質を含有する被処理液（図示せず。）を供給流路２０１に投入する投入口２０５を有し、
排出流路２０２が、少なくとも一部に光を透過させることができる材料で形成される第１の光透過部２０４を有し、
供給流路２０１が、少なくとも一部に光を透過させることができる材料で形成される第２の光透過部２０３を有し、
投入口２０５はバルブ２０６を有し、バルブ２０６によって投入口２０５は開閉される。
リポソームの製造装置２００には、リポソーム粒径測定装置２３０が設置されている。
リポソーム粒径測定装置２３０は、第１の光透過部２０４の外部から第１の光透過部２０４に光を照射してリポソームを含有する被処理液（図示せず。）の光透過率を測定する第１の光透過率測定手段２１３と、
第２の光透過部２０３の外部から第２の光透過部２０３に光を照射してリポソームを含有する被処理液（図示せず。）の光透過率を測定する第２の光透過率測定手段２１１と、
光透過率からリポソームの粒径を求めるリポソーム粒径演算手段が格納された制御部２１５とデータ記憶部２１７とを有するデータ収集装置２１９とを有する。
光透過率は、第１の光透過率測定手段２１３および第２の光透過率測定手段２１１で測定される。
測定された光透過率を、第１の光透過率測定手段２１３、第２の光透過率測定手段２１１またはデータ収集装置２１９において表示することができる。
【００４１】
第１の光透過率測定手段２１３と第２の光透過率測定手段２１１とは、データ収集装置２１９とコード２３１、２３３で接続されている。
第１の光透過率測定手段２１３と第２の光透過率測定手段２１１とは、それぞれが光照射部、光受光部および光透過率算出部とを有する（図示せず。）。光照射部（図示せず。）は制御部２１５からの信号によって作動し、所定の時間間隔で光（例えば、パルス光）を発する。
整粒手段２２０から排出流路２０２へリポソームを含有する被処理液（図示せず。）が排出されている間に、第１の光透過率測定手段２１３において、光照射部（図示せず。）から光を照射すると、光は第１の光透過部２０４を透過し、第１の光透過部２０４を透過後の光は、光受光部（図示せず。）に受光され、光受光部（図示せず。）から受光光量に応じた信号が光透過率算出部に出力され、光透過率算出部において光照射部から照射される光の発光光量に対する、光受光部における受光光量の比の値から光透過率が随時算出され、得られた光透過率はデータ収集装置２１９に入力され、データ記憶部２１７に記憶される。
【００４２】
制御部２１５は、整粒手段２２０におけるリポソームの製造開始後、下記式（１）に示すリポソーム粒径予測式に、第１の光透過率測定手段２１３から送られてきた光透過率をあてはめて計算を随時行っていき、その結果得られたリポソームの粒径のデータをデータ記憶部２１７に記憶させる。
【００４３】
【数２】
0005322476.tif 000003
式中、ｙ1(n)は第１の光透過部におけるリポソーム粒径、ａ1は比例定数、ｘ1(n)は一定時間ごとに測定された受光光量から算出された第１の光透過部における光透過率、ｂ1は定数、ｎ＝０、１、２・・・である。
【００４４】
リポソーム粒径ｙ1(n)と時間との関係をグラフに示すことによって、得られたリポソームが所望の粒径を有するものとなったかどうかを確認することができる。
【００４５】
また、制御部２１５は、整粒手段２２０におけるリポソームの製造開始後、下記式（２）に示すリポソーム粒径予測式に、第２の光透過率測定手段２１１から送られてきた光透過率をあてはめて計算を随時行っていき、その結果得られたリポソームの粒径のデータをデータ記憶部２１７に記憶させる。
【００４６】
【数３】
0005322476.tif 000004
式中、ｙ2(n)は第２の光透過部におけるリポソーム粒径、ａ1は比例定数、ｘ2(n)は一定時間ごとに測定された受光光量から算出された第２の光透過部における光透過率、ｂ1は定数、ｎ＝０、１、２・・・である。
【００４７】
制御部２１５は、下記式（３）に示すリポソーム粒度分布予測式の計算を随時行っていき、その結果をデータ記憶部２１７に記憶させる。
【００４８】
【数４】
0005322476.tif 000005
【００４９】
時間に対する、光透過率差と別途測定した粒度分布の実測値データとの関係をグラフに示すことによって、得られたリポソームの粒度分布を予測することができる。
【００５０】
リポソームの製造ラインについて以下に説明する。
リポソームの製造ラインとしては、例えば、一般的なリポソームの製造工程として、均一化工程、リポソーム形成工程、未封入薬物除去工程および無菌化工程をこの順序で有するものが挙げられる。
本発明において、流路はリポソームを製造する製造ライン中、リポソームを含有する被処理液が通過する部分であれば特に制限されない。
したがって、本発明において、リポソームを含有する被処理液は、リポソーム形成工程以降に得られるものをいう。なお、リポソーム形成工程が必要に応じて粗リポソーム形成工程のあと、整粒化工程、親水性高分子修飾工程を含む場合は、粗リポソーム形成工程以降に得られる液がリポソームを含有する被処理液に含まれる。
【００５１】
光透過率測定手段が設置される箇所は、リポソームの製造において、リポソーム形成工程以降における、リポソームを含有する被処理液が通過する流路であれば特に制限されない。
整粒化工程におけるリポソームの粒子の変化を観察することを考えると、整粒化工程の後に設置されるのが好ましく、整粒化工程において使用される整粒化装置の前後に設置されることが最も好ましい。
光透過率測定手段の設置数は少なくとも１個以上であり、２個以上であるのが好ましい。
【００５２】
光透過率測定手段が設置される箇所について添付の図面を用いて以下に説明する。なお、本発明は添付の図面に制限されない。
図６は、リポソームの製造ラインの一例を示す概略図である。
図６において、リポソームの製造ライン６０１は、均一化工程、リポソーム形成工程、未封入薬物除去工程および無菌化工程を有する。それぞれの工程において使用される装置（図示せず。）は流路ｇ、ａ〜ｃで接続されている。これらのなかで、リポソームを含有する被処理液は、リポソーム形成工程以降において各工程において使用される装置（図示せず。）を結合する流路ａ〜ｃを通過する。
【００５３】
本発明において、予備工程で行われる均一化工程で得られる液は、リポソーム形成脂質含有液に該当する。
また、本工程で行われる均一化工程で得られる液は、リポソーム形成脂質を含有する被処理液に該当する。
本発明において、本工程で行われるリポソーム形成工程で得られる液は、リポソーム含有液に該当する。
また、本工程で行われるリポソーム形成工程で得られる液は、リポソームを含有する被処理液に該当する。
【００５４】
また、図６において、リポソームの製造ライン６０２は、均一化工程、リポソーム形成工程、未封入薬物除去工程および無菌化工程を有し、リポソーム形成工程が、粗リポソーム形成工程のあと、整粒化工程、親水性高分子修飾工程を有するものである。
リポソーム形成工程が、粗リポソーム形成工程のあと、整粒化工程、親水性高分子修飾工程を有する場合、リポソームを含有する被処理液は、流路ｄ〜ｆ、ｂ、ｃを通過する。
【００５５】
なお、本発明において、薬剤封入は、リポソーム形成工程時のリポソーム形成脂質を含有する被処理液に封入薬剤を添加し、リポソーム形成と同時に薬剤を封入する方法やリポソーム形成工程後、リポソーム膜内外にイオン濃度勾配などの勾配を生じさせ、この勾配に従って膜外に添加した薬剤をリポソーム膜内の内液に移送させリポソーム内に薬剤を封入する方法などによって実施することができる。本発明においてこれらの工程の順序は特に限定されない。
また、イオン勾配を用いる方法などにおいては未封入薬物除去工程を含む外液置換工程が２回入る場合、凍結乾燥工程が入る場合もあるが、本発明がこれらの工程の重複及び追加に影響を受けるものではない。
【００５６】
リポソームの製造方法に含まれる各工程について以下に説明する。
均一化工程は、リポソーム膜を構成することができるリポソーム形成脂質を有機溶媒などを用いて溶解し、各成分の分散状態を均一化する工程のことを示す。
【００５７】
一般的にリポソーム形成脂質としては、リン脂質とコレステロールなど、複数の脂質によって構成されることが多い。複数のリポソーム形成脂質が存在する場合、リポソーム形成時のリポソーム形成脂質の不均一化を避けるため、均一化工程をとるのが好ましい。単一のリポソーム形成脂質を用いる場合、均一化工程は必ずしも必須というわけではないが、以下に示す均一化工程をとることが望ましい。均一化する方法としては、クロロホルムなどを用いて完全溶解させ、真空乾燥することにより均一化する薄膜法がよく知られている。製造スケールが大きいときの製造方法としては、エタノールなどのアルコールのような有機溶媒にリポソーム形成脂質を完全溶解させることで均一化し、リポソーム形成脂質−有機溶媒溶液を次工程のリポソーム形成工程に用い、リポソーム形成工程時に発生する熱を利用して、あるいは外液置換工程時に有機溶媒を除去するという方法が広く用いられている。
【００５８】
リポソーム形成工程とは、均一化された脂質を用いて粒子径の整っていない粗リポソームを形成する（粗リポソーム形成工程）とともに、引き続いて行なわれる粗リポソームを所望の粒子径に制御する工程（整粒化工程）を示す。整粒化工程の後にさらにリポソームを親水性高分子で修飾する親水性高分子修飾工程を有することができる。
なお本発明において、リポソームの製造方法におけるリポソーム形成工程を「本工程」という。
【００５９】
粗リポソームの一般的な製造方法としては水和法（Bangham法）、超音波処理法、逆相蒸発法などを用いた方法が既に報告されている。また、工業レベルでの実用化を指向したスケールでの製造方法としては、加温法、脂質溶解法などがある。また、内水相に保持する薬物量を多くするための方法として、ＤＲＶ法（Dehydrated/Rehydrated  Vesicles）や凍結融解法なども報告されている。
【００６０】
リポソーム形成工程が含むことができる整粒化工程（粒子径制御の工程）においては、膜乳化及び剪断力の持続を含む様々な公知の技術をリポソームの整粒手段として用いてリポソームの粒径を制御することができる。より具体的には、フィルターを複数回強制通過させる膜乳化法、高圧吐出型乳化機により高圧吐出させる高圧乳化法などがある。何れの製造法もG.  Gregoriadis編「Liposome  Technology  Liposome  Preparation  and  Related  Techniques」2nd  edition,  Vol.Ｉ-III、CRC  Pressにおいて公知であり、この記載を引用して本明細書に記載されているものとする。
近年、新しい製造法としては、超高圧による圧縮からの速度変換を利用し、液相下でのジェット流により剪断乳化を行う方法（ジェット流乳化）や超臨界二酸化炭素を利用したリポソーム調製技術がある。また、近年においては整粒化工程を簡便化する改良型エタノール注入法などが登場している。
本発明においてこれらの方法をリポソーム形成工程においてリポソームの整粒手段として使用することができる。
【００６１】
整粒化工程において使用されるリポソームの製造装置として、例えば、
入口と出口を有するリポソームの整粒手段と、
該整粒手段と前記入口を介して一体に形成され、該整粒手段にリポソーム形成脂質を含有する被処理液を供給する供給流路と、
該整粒手段と前記出口を介して一体に形成され、該整粒手段からリポソームを含有する被処理液を排出する排出流路とを有し、
前記供給流路が、前記リポソーム形成脂質を含有する被処理液を前記供給流路に投入する投入口を有するリポソームの製造装置であって、
前記排出流路が、少なくとも一部に光を透過させることができる材料で形成される第１の光透過部を有するものが挙げられる。
【００６２】
整粒化工程において、リポソームの整粒手段としてextruderを用いた方法が最も一般的であり、以下リポソームの整粒手段としてextruderを用いた方法の詳細を説明する。
extruderを用いた方法は、リポソーム形成脂質を含有する被処理液（リポソーム膜を形成しうる脂質を含有する分散液）を撹拌するなどして得られた粗リポソームを含有する液を所望の粒径が得られるよう調整されたフィルターを通すことにより粒子径が所望の値に制御されたリポソームを得る手法である。この方法は他の製造法に比べて簡便であり、実験室レベルから工業化レベルまで幅広く用いられている方法である。
整粒化工程においてリポソームの整粒手段として使用されるextruderは内部にフィルターを有するものであれば特に制限されない。例えば、従来公知のものが挙げられる。
extruderの内部のあるフィルターはそのフィルターメッシュ、配列、材料について特に制限されない。
【００６３】
extruderを用いた粒子径制御の方法は多岐にわたる。
例えば、連続整粒化法、Batch式整粒化法、複数のextruderを並列させる方法が挙げられる。
【００６４】
Batch式整粒化法について以下に説明する。
Batch式整粒化法は、一方のタンクからもう一つのタンクへ輸送する際にフィルターを通して多段階的に粒子径を制御する方法である。
Batch式整粒化法において使用されるextruderの内部のあるフィルターはそのフィルターメッシュ、配列、材料について特に制限されない。
Batch式整粒化法に使用されるリポソームの製造装置について、以下添付の図面を用いて説明する。なお、本発明は添付の図面に限定されない。
【００６５】
図７は、Batch式整粒化法に使用されるリポソームの製造装置の一例の概略を模式的に示す概略図である。
図７において、Batch式整粒化法に使用されるリポソームの製造装置７０１は、入口７１１、７１３と出口７１５、７１７を有するリポソームの整粒手段７２０と、
整粒手段７２０と入口７１１を介して一体に形成され、整粒手段７２０にリポソーム形成脂質を含有する被処理液（図示せず。）を供給する供給流路７３１と、
整粒手段７２０と出口７１５を介して一体に形成され、整粒手段７２０からリポソームを含有する被処理液（図示せず。）を排出する排出流路７３３とを有し、
供給流路７３１が、リポソーム形成脂質を含有する被処理液（図示せず。）を供給流路７３１に投入する投入口７３９を有するリポソームの製造装置であって、
排出流路７３３が、少なくとも一部に光を透過させることができる材料で形成される第１の光透過部７４１を有し、
排出流路７３３はタンク７４３に接続され、タンク７４３にはリポソームを含有する被処理液（図示せず。）が貯蔵される。
タンク７４３には、タンク７４３からリポソームを含有する被処理液（図示せず。）を整粒手段７２０に供給する供給流路７５１が接続され、供給流路７５１は整粒手段７２０と入口７１３を介して一体に形成され、整粒手段７２０は出口７１７を介して排出流路７５３と一体に形成され、排出流路７５３はタンク７５５と接続され、タンク７５５にはリポソームを含有する被処理液（図示せず。）が貯蔵される。
タンク７４３は、リポソームを含有する被処理液（図示せず。）をリポソームの製造装置から排出するための排出口７４５を有し、排出口７４５はバルブ７４６で開閉することができる。
投入口７３９はバルブ７４０を有し、投入口７３９はバルブ７４０で開閉することができる。
供給流路７３１はポンプ７３５を有し、ポンプ７３５はリポソーム形成脂質を含有する被処理液を矢印７３７の方向へ供給し、またはリポソームを含有する被処理液を矢印７３７の方向へ循環させる。
リポソームの製造装置７０１は、第２〜第４の光透過部７６１、７６３、７６５を有することができる。
【００６６】
リポソームの整粒手段としての連続整粒化法について以下に説明する。
連続整粒化法は、一つのタンクから送られたリポソームを含有する被処理液（リポソーム分散液）がextruderを通過後に同一タンクに戻り、再びextruderへ送液されることによって粒子径を制御する方法である。
連続整粒化法に使用されるリポソームの製造装置について、以下添付の図面を用いて説明する。なお、本発明は添付の図面に限定されない。
【００６７】
図８は、連続整粒化法に使用されるリポソームの製造装置の一例の概略を模式的に示す概略図である。
図８において、連続整粒化法に使用されるリポソームの製造装置８０１は、
入口８１１と出口８１３を有するリポソームの整粒手段８２０と、
整粒手段８２０と入口８１１を介して末端８８３において一体に形成され、整粒手段８２０にリポソーム形成脂質を含有する被処理液（図示せず。）を供給する供給流路８３１と、
整粒手段８２０と出口８１３を介して基端８８５において一体に形成され、整粒手段８２０からリポソームを含有する被処理液（図示せず。）を排出する排出流路８３３とを有し、
供給流路８３１が、リポソーム形成脂質を含有する被処理液（図示せず。）を供給流路８３１に投入する投入口８４１を有し、
排出流路８３３が、少なくとも一部に光を透過させることができる材料で形成される第１の光透過部８５１を有し、
供給流路８３１の基端８８１と排出流路８３３の末端８８７とはタンク８６１を介して結合し、流体循環回路８８９を形成している。
投入口８４１はバルブ８４３を有し、バルブ８４３によって投入口８４１を開閉することができる。
流体循環回路８８９はポンプ８７１を有し、ポンプ８７１はリポソーム形成脂質を含有する被処理液を矢印８７３の方向へ供給し、またはリポソームを含有する被処理液を矢印８７３の方向へ循環させる。
リポソームの製造装置８０１は、第２の光透過部８５３を有することができる。
【００６８】
連続整粒化法に使用されるリポソームの製造装置によって閉鎖型還流システムを構成することができる。
extruderを用いた粒子径制御の方法は、粒度分布の観点から後述する閉鎖型還流システムが好適である。
なお、本発明で用いる閉鎖型還流システムとは、一つのタンクから送液されたリポソームを含有する被処理液（リポソーム分散液）がextruderを通過後に同一タンクに戻る還流型のシステムを示す。
【００６９】
親水性高分子修飾工程は粒径制御工程の後に実施することができる。
親水性高分子修飾工程において親水性高分子をリポソーム外表面に修飾することができる。リポソーム外表面への親水性高分子の修飾は、リポソームと親水性高分子とを接触させ、リポソーム外表面に親水性高分子を固定化することにより実施されるが、固定化にあたっては、リポソーム外表面に親水性高分子を固定化しうる部分を設けても良いし、反対に親水性高分子にリポソーム外表面を固定化しうる部分を設けても良い。本発明においては、親水性高分子そのものだけでなく、リポソーム外表面に固定化しうる部分を有するものを含めて親水性高分子と総称する。
親水性高分子修飾工程において親水性高分子を溶液として用いることが好ましい。親水性高分子を溶解させる溶媒は特に限定されない。水と混和する必要性を考えると、水、アルコール類、ＤＭＦ、ＴＨＦ、ＤＭＳＯなどが望ましく、水であることが最も好ましい。
【００７０】
親水性高分子修飾工程における親水性高分子の添加の温度条件は、主膜材の相転移温度以上で行うことが好ましい。リポソームの主膜材の相転移温度は、脂質の構造に依存し、生体内温度（３５〜３７℃）より高いリン脂質を用いることが一般的である。具体的には、主膜材の相転移温度は５０℃以上であるのが好ましく、この場合、親水性高分子の添加は５０℃以上であるのが好ましい。
親水性高分子修飾工程における親水性高分子添加後は、相転移温度以上に加温し、撹拌するのが好ましい態様の１つとして挙げられる。撹拌する時間は通常０〜１２０分であり、好ましくは０〜６０分であり、より好ましくは０〜４５分である。
【００７１】
親水性高分子修飾工程後のリポソームは、脂質の安定性の観点から、速やかに冷却することが望ましい。より簡便に冷却する方法としては氷冷が好ましい。親水性高分子修飾工程において結合されなかった親水性高分子は、次工程の未封入薬物除去工程において除去することができる。そのため、親水性高分子修飾工程以降に未封入薬物除去工程があることが好ましい態様の１つとして挙げられる。
【００７２】
未封入薬物除去工程は、薬物溶液にてリポソーム形成工程を行った場合の、未封入薬物の除去を目的とした工程のことを示す。また、リポソーム外液置換工程は、薬物を含まない溶液にてリポソーム形成工程を行った場合の、外液置換を目的とした工程のことを示す。外液置換の目的は、均一化工程を経てリポソーム形成工程に持ち込まれた有機溶媒の除去、及びリポソーム内外のイオン勾配形成などである。未封入薬物除去工程及び外液置換工程は、結合されなかった親水性高分子を除去する工程としても有用である。本工程では、親水性高分子修飾工程で添加された親水性高分子のうち、リポソームに結合されなかったものを除去することができる。その方法としては、透析法、超遠心分離法及びゲルろ過法などが知られている。実用化を目的とした製造方法としては、例えば、ダイアライザーなどの中空糸を用いた方法や、限外ろ過膜を用いたタンジェンシャルフロー及びダイアフィルトレーションなどが挙げられる。
【００７３】
無菌化工程は、リポソーム形成工程後に滅菌する工程を示す。滅菌の方法は特に限定されず、例えば、ろ過滅菌、高圧蒸気滅菌法、乾式加熱滅菌法、放射線（例えば、電子線、Ｘ線、γ線など）滅菌法、オゾン水による滅菌法、過酸化水素水を用いる滅菌法を用いることができる。また、製造方法によってはこの無菌化工程を設定しなくてもよい。無菌化工程としてろ過滅菌が好ましい態様の１つとして挙げられる。
ろ過滅菌法においては、リポソームは透過するが、指標菌として用いられるBrevundimonas  diminuta（サイズ、約０．３×０．８μｍ）はろ過されないことが要求されるため、Brevundimonas  diminutaに較べ十分に小さい粒子であることが必要である。リポソームの粒径が１００ｎｍ付近であることは、このろ過滅菌工程をより確実にする上でも重要である。ろ過滅菌に用いるフィルターは、孔径０．４５μｍ以下であることが好ましく、例えば孔径０．２μｍのろ過滅菌フィルターを用いることができる。
【００７４】
リポソーム形成工程において、整粒化工程（粒子径制御の工程）を設けることが好ましい。リポソームが球状またはそれに近い形態をとる場合には、特に限定されないが、リポソームの直径は、通常２０ｎｍ〜２０００ｎｍであり、好ましくは３０ｎｍ〜４００ｎｍであり、より好ましくは５０ｎｍ〜２５０ｎｍである。
【００７５】
リポソームの製造において使用される成分について以下に説明する。
リポソームは、リン脂質二重膜からなる閉鎖小胞であり、その小胞空間内に水相（内水相）を含む。
リポソームは、リポソームを担体としこれに薬物を担持させたリポソーム製剤であってもよい。
なお、本明細書において「リポソーム」はリポソーム粒子そのものだけでなく、リポソーム粒子の懸濁液を示す用語としても使われる。
【００７６】
ここでいう「担持」とは、担体に薬物が含有された状態を意味する。より具体的には、薬物がリポソームの内水相に存在するのでもよく、担体の構成成分である脂質層表層に静電的相互作用などで固定化された状態で存在するのでもよく、脂質層内に一部または全ての部分が含まれている状態であってもよい。また、薬物が担持される場所としては、リポソーム表面、脂質膜及び内水相が挙げられるが、中でもリポソームの内水相は体積が大きく、薬物担持量が多いため好ましい。リポソーム製剤は、リポソームに薬物が担持された状態であれば特に限定されず、リポソーム製剤が被処理液に分散あるいは懸濁されてなる状態であってもよい。
【００７７】
リポソームは、脂質二重膜層の１枚膜からなるユニラメラ小胞（Small  Unilamellar  Vesicle，SUV、Large  Unilamellar  Vesicle，LUV）および複数枚からなる多重ラメラ小胞（Multilamellar  Vesicle，MLV）などの膜構造が知られている。MLVは、リポソームに内包された薬物の漏出を抑制するのに適したリポソームの膜構造である。
【００７８】
リポソーム形成脂質は、リポソームを形成することができる脂質であれば特に制限されない。例えば、リン脂質、リン脂質以外の他の脂質類、その誘導体、親水性高分子の脂質誘導体が挙げられる。
リポソームを形成する際に使用されるリン脂質は、一般的に、分子内に長鎖アルキル基より構成される疎水性基とリン酸基より構成される親水性基とを持つ両親媒性物質である。
リン脂質としては、例えば、フォスファチジルコリン（＝レシチン）、フォスファチジルグリセロール、フォスファチジン酸、フォスファチジルエタノールアミン、フォスファチジルセリン、フォスファチジルイノシトールのようなグリセロリン脂質；スフィンゴミエリン（Ｓｐｈｉｎｇｏｍｙｅｌｉｎ，ＳＭ）のようなスフィンゴリン脂質；カルジオリピンのような天然または合成のジフォスファチジル系リン脂質およびこれらの誘導体；これらを常法に従って水素添加したもの（例えば、水素添加大豆フォスファチジルコリン（ＨＳＰＣ））等を挙げることができる。以下、これらのリン脂質を「リン脂質類」と称することもある。これらのうちでも、水素添加大豆フォスファチジルコリン等の水素添加されたリン脂質、スフィンゴミエリン等が好ましい。
【００７９】
また、リポソームは、このようなリン脂質を用いることにより、保存時に、または、血液などの生体中で、リポソーム内に封入された薬物がリポソームから外部へ容易に漏出しないように主膜材として相転移温度が生体内温度（３５〜３７℃）より高いリン脂質を用いることが好適である。これらのリポソームは、主膜材の相転移温度以下の温度では、粒子径制御が困難になるため、主膜材の相転移温度以上で製造することが好ましい。例えば、主膜材の相転移温度が５０℃付近である場合、５０〜８０℃程度が好ましく、より具体的には６０〜７０℃程度で製造されることが好ましい。
リポソームは、主膜材として単一種のリン脂質を、または、複数種のリン脂質を含むことができる。
【００８０】
主要構成成分であるリン脂質の量は、膜脂質全体中、通常、２０〜１００ｍｏｌ％であり、好ましくは４０〜１００ｍｏｌ％である。
またリン脂質以外の他の脂質類の量は、膜脂質全体中、通常、０〜８０ｍｏｌ％であり、好ましくは０〜６０ｍｏｌ％である。
【００８１】
本発明において、脂質二重膜は、脂質二重膜の表面、特に外側のみに選択的に親水性高分子を修飾させることができる。
修飾に使用される親水性高分子としては、特に限定されないが、例えば、ポリエチレングリコール、フィコール、ポリビニルアルコール、スチレン−無水マレイン酸交互共重合体、ジビニルエーテル−無水マレイン酸交互共重合体、ポリビニルピロリドン、ポリビニルメチルエーテル、ポリビニルメチルオキサゾリン、ポリエチルオキサゾリン、ポリヒドロキシプロピルオキサゾリン、ポリヒドロキシプロピルメタアクリルアミド、ポリメタアクリルアミド、ポリジメチルアクリルアミド、ポリヒドロキシプロピルメタアクリレート、ポリヒドロキシエチルアクリレート、ヒドロキシメチルセルロース、ヒドロキシエチルセルロース、ポリアスパルトアミド、合成ポリアミノ酸などが挙げられる。
【００８２】
これらの中でも、リポソーム製剤の血中滞留性を優れたものにする効果があることから、本発明の主旨にかなったものとしてポリエチレングリコール類、ポリグリセリン類、ポリプロピレングリコール類が好ましく、ポリエチレングリコール（ＰＥＧ）、ポリグリセリン（ＰＧ）、ポリプロピレングリコール（ＰＰＧ）がより好ましい。なお、このような親水性高分子は、保存安定性に優れるからであるので片末端がアルコキシ化（例えば、メトキシ化、エトキシ化、プロポキシ化）されているものが好ましい。これらの中でも、ポリエチレングリコール（ＰＥＧ）は最も汎用であり、血中滞留性を向上させる効果があり、好ましい。
【００８３】
リポソームは、リン脂質、親水性高分子の脂質誘導体の他に、他の膜構成成分を含むことができる。他の膜構成成分としては、例えば、コレステロールや飽和・不飽和脂肪酸などのリン脂質以外の脂質およびその誘導体（以下、これらを「他の脂質類」と称することもある。）が挙げられる。リポソームは、主膜材として上記のリン脂質および親水性高分子の脂質誘導体とともに、他の脂質類を含む混合脂質による膜で形成されるのが好ましい。このように本発明に係るリポソームは、上記脂質および親水性高分子とともに、上記膜構造を保持しうるものであって、リポソームに含むことができる他の膜成分を、本発明の目的を損なわない範囲で含むことができる。
【００８４】
リポソームには、種々の薬物を担持させることができる。
例えば、治療のための薬物としては、核酸、ポリヌクレオチド、遺伝子およびその類縁体、抗ガン剤、抗生物質、酵素剤、抗酸化剤、脂質取り込み阻害剤、ホルモン剤、抗炎症剤、ステロイド剤、血管拡張剤、アンジオテンシン変換酵素阻害剤、アンジオテンシン受容体拮抗剤、平滑筋細胞の増殖・遊走阻害剤、血小板凝集阻害剤、抗凝固剤、ケミカルメディエーターの遊離阻害剤、血管内皮細胞の増殖促進または抑制剤、アルドース還元酵素阻害剤、メサンギウム細胞増殖阻害剤、リポキシゲナーゼ阻害剤、免疫抑制剤、免疫賦活剤、抗ウイルス剤、メイラード反応抑制剤、アミロイドーシス阻害剤、一酸化窒素合成阻害剤、AGFs（Advanced  glycation  endproducts）阻害剤、ラジカルスカベンジャー、タンパク質、ペプチド、グリコサミノグリカンおよびその誘導体、オリゴ糖および多糖などが挙げられる。
【００８５】
具体的には、ドキソルビシン、ダウノルビシン、エピルビシンなどのアントラサイクリン系、シスプラチン、オキサリプラチンなどのシスプラチン系、パクリタキセル、ドセタキセルなどのタキサン系、ビンクリスチン、ビンブラスチンなどのビンカアルカロイド系、ブレオマイシンなどのブレオマイシン系、シロリムスなどのシロリムス系の抗がん剤、メトトレキセート、フルオロウラシル、ゲムシタビン、シタラビンなどの代謝拮抗剤、ヘモグロンビン、インターフェロン、インスリンなどのペプチド系薬剤、スピカマインシン誘導体、ポルフィリン系化合物、プレドニゾロン、メチルプレドニゾロン、デキサメタゾンなどの副腎皮質ステロイドやその誘導体、アスピリン、インドメタシン、イブプロフェン、メフェナム酸、フェニルブタゾンなどの非ステロイド抗炎症剤、ヘパリン、低分子ヘパリンなどのメザンギウム細胞増殖阻害剤、シクロスポリンなどの免疫抑制剤、カプトプリルなどのACE（angiotensin  converting  enzyme）阻害剤、メチルグアニジンなどのAGE（advanced  glycation  endoproduct）阻害剤、バイグリカン、デコリンなどのTGF−β拮抗薬、PKC（protein  kinase  C）阻害剤、PGE1やPGI2などプロスタグランジン製剤、パパベリン系薬、ニコチン酸系薬、トコフェロ−ル系薬、およびCa拮抗薬などの末梢血管拡張薬、フォスホジエステラ−ゼ阻害剤、チクロピジン、アスピリンなどの抗血栓薬、ワ−ファリン、ヘパリン、抗トロンビン剤などの抗凝固剤、ウロキナ−ゼなどの血栓溶解薬、ケミカルメディエーター遊離抑制剤、抗生物質、抗酸化剤、酵素剤、脂質取込抑制剤、ホルモン剤、ビタミンＣ、ビタミンＥ、ＳＯＤなどのラジカルスキャベンジャ−、メサンギウム細胞の増殖抑制作用を有するアンチセンスオリゴヌクレオチド、デコイあるいは遺伝子などが挙げられる。
【００８６】
診断のための薬物としては、Ｘ線造影剤、超音波診断薬、放射性同位元素標識核医学診断薬、核磁気共鳴診断用診断薬などの体内診断薬が挙げられる。
リポソームは、薬物のほかに、例えば、投与経路次第で医薬的に許容される、安定化剤、酸化防止剤、浸透圧調整剤、ｐＨ調整剤をさらに含むことができる。
【００８７】
本発明のリポソームの製造装置について添付の図面を用いて以下に説明する。なお本発明は添付の図面に制限されない。
図１は、本発明のリポソームの製造装置の一例の概要を模式的に示す概略図である。
図１において、リポソームの製造装置１００は、入口１１２と出口１１４を有するリポソームの整粒手段１１０と、
整粒手段１１０と入口１１２を介して末端１６４において一体に形成され、整粒手段１１０にリポソーム形成脂質を含有する被処理液（図示せず。）を供給する供給流路１２２と、
整粒手段１１０と出口１１４を介して基端１６６において一体に形成され、整粒手段１１０からリポソームを含有する被処理液（図示せず。）を排出する排出流路１２４とを有し、
供給流路１２２が、リポソーム形成脂質を含有する被処理液（図示せず。）を供給流路１２２に投入する投入口１２７を有し、投入口１２７はバルブ１２９で開閉され、少なくとも一部に光を透過させることができる材料で形成される第２の光透過部１２６を有し、
排出流路１２４が、少なくとも一部に光を透過させることができる材料で形成される第１の光透過部１２８を有し、
供給流路１２２の基端１６２と排出流路１２４の末端１６８とは、タンク１５２およびポンプ１５４を介して結合され、流体循環回路１６９となり、
タンク１５２は、リポソームを含有する被処理液をリポソームの製造装置１００から排出する排出口１５６を有し、排出口１５６はバルブ１５７で開閉される。
【００８８】
リポソームの製造装置１００にはリポソーム粒径測定装置１４０が設置され、リポソーム粒径測定装置１４０は、第１の光透過部１２８の外部から第１の光透過部１２８に光を照射してリポソームを含有する被処理液（図示せず。）の光透過率を測定する第１の光透過率測定手段１３２と、
第２の光透過部１２６の外部から第２の光透過部１２６に光を照射してリポソームを含有する被処理液（図示せず。）の光透過率を測定する第２の光透過率測定手段１３４と、
光透過率からリポソームの粒径を求めるリポソーム粒径演算手段が格納されているデータ収集装置１４６とを有し、データ収集装置１４６は制御部１４２とデータ記憶部１４４とを有する。
【００８９】
第１の光透過率測定手段１３２と第２の光透過率測定手段１３４とは、データ収集装置１４６とコード１４７、１４８で接続されている。
第１の光透過率測定手段１３２は、第１の光照射部、第１の光受光部および光第１の透過率算出部とを有する（図示せず。）。
第２の光透過率測定手段１３４は、第２の光照射部、第２の光受光部および第２の光透過率算出部とを有する（図示せず。）。
光照射部（図示せず。）は制御部１４２からの信号によって作動し、所定の時間間隔で光（例えば、パルス光）を発する。
整粒手段１１０から排出流路１２４へリポソームを含有する被処理液（図示せず。）排出されている間に、第１の光透過率測定手段１３２において、光照射部（図示せず。）から光を照射すると、光は第１の光透過部１２８を透過し、第１の光透過部１２８を透過した光は、光受光部（図示せず。）に受光され、光受光部（図示せず。）から受光光量に応じた信号が光透過率算出部（図示せず。）に出力され、光透過率算出部において光照射部から照射される光の発光光量に対する、光受光部における受光光量の比の値から光透過率が随時算出され、得られた光透過率はデータ収集装置１４６に入力され、データ記憶部１４４に記憶される。
第１の光透過率測定手段１３２、第２の光透過率測定手段１３４またはデータ収集装置１４６において、光透過率を表示することができる。
【００９０】
制御部１４２は、整粒手段１１０におけるリポソームの製造開始後、式（１）に示すリポソーム粒径予測式に、第１の光透過率測定手段１３２から送られてきた光透過率をあてはめて計算を随時行っていき、その結果得られたリポソームの粒径のデータをデータ記憶部１４４に記憶させる。
データ収集装置１４６は得られたリポソームの粒径のデータを表示することができる。
【００９１】
また、制御部１４２は、整粒手段１１０におけるリポソームの製造開始後、式（２）に示すリポソーム粒径予測式に、第２の光透過率測定手段１３４から送られてきた光透過率をあてはめて計算を随時行っていき、その結果得られたリポソームの粒径のデータをデータ記憶部１４４に記憶させる。
データ収集装置１４６は得られたリポソームの粒径のデータを表示することができる。
【００９２】
制御部１４２は、第１の光透過部１２８および第２の光透過部１２６における光透過率から、式（３）に示すリポソーム粒度分布予測式の計算を随時行っていき、その結果をデータ記憶部１４４に記憶させる。
データ収集装置１４６は得られたデータを表示することができる。
【００９３】
本発明のリポソームの製造装置において、光透過率測定手段（例えば、レーザー光照射部、レーザー光受光部および光透過率算出部とを有するもの）は、リポソームの製造装置に込みこまれて設置されるのが好ましい。当該装置は、無菌環境が維持された室内に存在していることが好ましい。
また、本発明において、データ収集装置は、単にデータ収集及びモニターを目的とするだけではなく、整粒化装置と連動して一つの制御システムとすることもできる。例えば、データ収集装置により目的の粒子径に近づいていることが明らかになった場合、その情報が整粒装置へと送信され自動的に送液速度を調整あるいは停止することができる。
なお、本発明において、粒径監視システム（または粒子径監視システム）とは、本発明のリポソームの製造装置または本発明のリポソームの製造方法を用いて、リポソームを含有する被処理液の光透過率をインラインで測定しモニタリングことによって、リポソームを含有する被処理液中に含有されるリポソームの粒径をモニタリングすることができるシステムをいう。
【００９４】
通常、粒子径測定は、レーザー回折・散乱法、動的あるいは静的光散乱法を利用して行われている。これらすべての粒子径測定装置は、レーザーを利用したものであり、一般的に粒子径測定には汎用されている。
しかし、その原理は非常に複雑なものであり、解析方法により得られる粒子径は異なる。従って、定められた解析方法により粒子径を測定する必要がある。その測定は、ときには数分を必要とすることがある。
従って、このような粒子測定装置を用いることにより、粒子径をリアルタイムに測定することは実質的には困難であるといえる。
一方、これに対して、本発明において使用することができるリポソーム粒径の測定方法は、予め選定した粒子径測定装置より得られる粒子径データと連続的に得られるレーザー光の透過性(透過度)の関係式から粒子径を換算するものであり、複雑な計算式を必要せず、関係式は良好な直線性を示し、その精度は高い。
さらには、本発明において使用することができるリポソーム粒径の測定方法では、粒子径測定間隔を任意に設定することができ、数マイクロ秒からの測定が可能である。
このような観点から本発明のリポソームの製造方法は、整粒化時における粒子径をリアルタイムに監視するのに優れている方法である。
【００９５】
本発明のリポソームの製造装置は、リポソームを含有する被処理液の光透過率をモニタリングすることによって、リポソームを含有する被処理液に含有されるリポソームの粒径を監視することができ、インラインで、無菌状態を維持してリポソームを製造することができる。
本発明のリポソームの製造方法によれば、リポソームを含有する被処理液の光透過率をモニタリングすることによって、リポソームを含有する被処理液に含有される薬物担持リポソームの粒径を監視することができ、インラインで、無菌状態を維持してリポソームを製造することができる。
【実施例】
【００９６】
次に実施例、試験例を挙げて本発明をさらに詳しく説明するが、本発明はこれらの実施例、試験例に限定されるべきものではない。
各例で調製され、あるいは整粒途中でサンプリングされたリポソーム製剤の粒子径（平均粒子径）は、動的光散乱粒子測定(Zetasizer  3000、MALVERN  Instruments社製)で測定し、平均粒子径とした。
また、粒度分布に関しては、動的光散乱測定で得られる多分散指数およびField  Flow  Fractionation-Maltiangle  Scattering(FFF-MALS,  Whyatt社製)により得られる数および重量平均粒子径比として粒度分布を表した。
【００９７】
実施例において、整粒手段としてEmulsiflex  Ｃ５０（AVESTIN社製）を用いた。
実施例において、供給流路および排出流路として、流路の一部が光透過部を有し、光透過部がポリプロピレンチューブで形成され、光透過部の長さが１００ｃｍであり、光透過部以外の部分が金属で形成され、断面が円形で、断面の内部直径２ｃｍ、断面の外部直径３ｃｍの流路を使用した。
実施例において、供給流路または排出流路と光透過率測定装置が有する光照射部との間隔は１ｃｍとし、供給流路または排出流路と光透過率測定装置が有する光受光部との間隔は１ｃｍとした。
【００９８】
実施例において、光透過率測定装置およびデータ収集装置として以下の装置を使用した。
・光透過率測定装置;キーエンス社製透過度装置(型式;LX2-V10、レーザー光使用)
・データ収集装置;キーエンス社製データ収集機器(型式;NR-HA08、NR-500)
・実施例で用いたレーザーの波長；６７０ｎｍ
【００９９】
以下に、使用した各成分の略称および分子量を示す。
・水素添加大豆レシチン（ＨＳＰＣ、分子量７９０）
・コレステロール（分子量３８６．６６）
・ポリエチレングリコール5000−ジステアロイルフォスファチジルエタノールアミン（ＰＥＧ5000-ＤＳＰＥ、分子量６０３１）
【０１００】
＜整粒手段として連続整粒化法を用いた場合のリポソームの製造における、リポソーム粒径のばらつき＞
（１）均一化工程
水素添加大豆レシチン（ＨＳＰＣ）35.0ｇ及びコレステロール15.0ｇを秤量し、これらを混合したものに無水エタノール（５０ｍＬ）を添加し、加温溶解した。この操作を２回実施し、それぞれロット１、ロット２とした。
【０１０１】
（２）粗リポソーム形成工程
250ｍＭに調製した硫酸アンモニウム水溶液450ｍＬを65℃〜75℃に加温し、均一化工程を経て得られた脂質のエタノール溶液に添加することで得られた分散液を撹拌し粗リポソーム分散液を得た。
【０１０２】
（３）整粒化工程
整粒化工程は、整粒手段としてEmulsiflex  Ｃ５０（AVESTIN社製）を用いて、図８に示した連続整粒化ラインを組み立て、粗リポソーム形成工程を経て得られた粗リポソームを連続整粒化ラインに組み入れた。図８は、連続整粒化法に使用されるリポソームの製造装置の一例の概略を模式的に示す概略図である。なお、この工程において、0.4、0.2、0.1μｍのポリカーボネイト製のフィルター（Whatman社製）を上流から下流に向けてそれぞれ二枚重ねし、各ロットについてそれぞれ整粒化工程を行った。整粒化工程開始後、経時的（2.5、5,7.5,10,20,30分経過時）に試料溶液を10mlサンプリングした。また、整粒化工程における試料供給圧力は10MPaに設定した。結果を図９に示す。
【０１０３】
（４）親水性高分子修飾工程
予めＰＥＧ5000−ＤＳＰＥ溶液（7.69ｇ／200ml（ＲＯ−水：逆浸透膜浄水）を調製した液を65℃に加温した。整粒化工程で得られたリポソームに対して2mlのＰＥＧ5000−ＤＳＰＥ溶液を添加し、加温することでリポソームにＰＥＧ5000−ＤＳＰＥを導入した（ＰＥＧ5000−ＤＳＰＥの導入率（mol％）＝0.75）。加温終了後のリポソーム分散液は速やかに氷冷した。
【０１０４】
上記に示した処方に従い連続整粒化法により整粒化工程を行ったときの粒子径の低下曲線を図９に示した。
図９は、連続整粒化法により整粒化工程を行ったときのリポソームの粒子径と時間との関係を示すグラフである。
図９に示す結果から明らかなように、グラフ中のリポソーム粒径の低下曲線において、同じ処方および操作条件に従い実施したにも関わらず得られるリポソームの粒径は異なっていることが明らかである。
なお、本実施例には示していないが、整粒化手段としてbatch式整粒化法を用いた場合において形成するリポソームの粒子径についても、連続整粒によるものと同様に、同じ処方および操作条件に従いリポソームを製造したにもかかわらず、得られるリポソームの粒径が異なっていることが確認されている。
【０１０５】
（実施例１）本発明を利用した粒子径監視システムにおける透過度測定と粒子径の関係
実施例において以下の装置を使用した（以下同様）。
・光透過率測定装置;キーエンス社製透過度装置(型式;LX2-V10、レーザー光使用)
・データ収集装置;キーエンス社製データ収集機器(型式;NR-HA08、NR-500)
・実施例で用いたレーザーの波長；６７０ｎｍ
【０１０６】
（１）粒子径監視システムの設置
図７に示したBatch式整粒化ラインを組み立てた後、整粒化ラインに粒子監視システムを図２に示すように装着した。
図２は、本発明において使用することができるリポソーム粒径の測定方法の一例の概略を模式的に示す概略図である。
図７は、Batch式整粒化法に使用されるリポソームの製造装置の一例の概略を模式的に示す概略図である。
すなわち、エクストルーダーをフィルターホルダー内（図示せず。）に設置し、光透過率測定装置を図２に示すように整粒化ラインのフィルターホルダーの入口と出口にそれぞれ整粒化ラインを流れるリポソーム懸濁液に対してレーザー光を送受できるように取り付けた。
【０１０７】
（２）粒子径監視システムの補正
整粒化ラインに約５Ｌの水で洗浄する際に透過率を測定し、粒子径監視システムの補正のためにレーザーの透過度を１００％とした。
【０１０８】
（３）均一化工程
ＨＳＰＣ及びコレステロールを秤量し(モル比  HSPC:コレステロール＝54：46、総脂質量として82.5mmol)、秤量した全重量に対して約1ｇ/ｍＬとなるように無水エタノールを添加し、加温溶解した。
【０１０９】
（４）粗リポソーム形成工程
２５０ｍＭに調製した硫酸アンモニウム溶液を６５℃〜７５℃に加温し、均一化工程により調製されたエタノール濃度が１０％となるように２５０ｍＭに調製した硫酸アンモニウム溶液を加えた。
【０１１０】
（５）整粒化工程
粗リポソーム形成工程を経て得られた粗リポソームを整粒化ラインに組み入れた。なお、この工程において、0.4、0.2、0.1μｍのポリカーボネイト製のフィルターを組み合わせ、整粒化工程を行った。整粒化は最大9回まで行い、各整粒化処理で10mlサンプリングを行った。なお、整粒化途中でデータ-収集装置に表示される値(レーザー透過度)を読み取る。また、整粒化工程における試料供給圧力は10MPaに設定した。結果を図１０に示す。
【０１１１】
（６）親水性高分子修飾工程
予めＰＥＧ5000−ＤＳＰＥ溶液（７．６９ｇ／２００ｍＬ、ＲＯ−水）を調製した液を６５℃に加温した。整粒化工程で得られたリポソームに対して２ｍＬのＰＥＧ5000−ＤＳＰＥ溶液を添加し、６０〜７０℃に加温することでリポソームにＰＥＧ5000−ＤＳＰＥを導入した（ＰＥＧ5000−ＤＳＰＥの導入率（mol％）＝０．７５）。加温終了後のリポソーム分散液は速やかに氷冷した。
【０１１２】
図１０は、各整粒化毎に得られた粒子径とレーザー透過度の関係を表すグラフである。
図１０に示す結果から明らかなように、リポソームの粒子径とレーザーの透過度の関係は直線性を示し、その相関係数（ｒ2）＝０．９６０２は高い値を示した。
従って、レーザー透過度とリポソームの粒子径とは高い相関性を有する。
また、リポソーム粒子径は図１０に示した相関式を用いることにより精度よく予測可能であることが明らかとなった。
【０１１３】
（実施例２）脂質濃度によるレーザー透過度と粒径相関式への影響
（１）粒子径監視システムの設置
図８に示した連続整粒化ラインを組み立てた後、整粒化ラインに粒子監視システムを図２に示すように装着した。すなわち、エクストルーダーをフィルターホルダー内（図示せず。）に設置し、光透過率測定装置を図２に示すように整粒化ラインのフィルターホルダーの入口と出口にそれぞれ整粒化ラインを流れるリポソーム懸濁液に対してレーザー光を送受できるように取り付けた。
【０１１４】
（２）粒子径監視システムの補正
整粒化ラインに約５Ｌの水で洗浄する際に透過率を測定し、粒子径監視システムの補正のためにレーザーの透過度を１００％とした。
【０１１５】
（３）均一化工程
HSPCとコレステロールのモル比として54:46、総脂質量として82.5mmol、62.8mmol、41.2mmol、20.7mmolとなるように、ＨＳＰＣ及びコレステロールを秤量し、約50ｍＬの無水エタノールを添加し、加温溶解した。
【０１１６】
（４）粗リポソーム形成工程
２５０ｍＭに調製した硫酸アンモニウム溶液を６５℃〜７０℃に加温し、均一化工程により調製されたエタノール濃度が１０％となるように２５０ｍＭに調製した硫酸アンモニウム溶液を加えた。
【０１１７】
（５）整粒化工程
粗リポソーム形成工程を経て得られた粗リポソームを整粒化ラインに組み入れた。なお、この工程において、0.2、0.1μｍのポリカーボネイト製のフィルターを組み合わせ、整粒化工程を行った。経時的に10mlサンプリングした。また、整粒化工程における試料供給圧力は10MPaに設定した。結果を図１１に示す。
【０１１８】
（６）親水性高分子修飾工程
予めＰＥＧ5000−ＤＳＰＥ溶液（７．６９ｇ／２００ｍＬ、ＲＯ−水）を調製した液を６５℃に加温する。整粒化工程で得られたリポソームに対してＰＥＧ5000−ＤＳＰＥの導入率（mol％）が0.75%となるように、ＰＥＧ5000−ＤＳＰＥ溶液を添加し、６０〜７０℃に加温することでリポソームにＰＥＧ５０００−ＤＳＰＥを導入した。加温終了後のリポソーム分散液は速やかに氷冷した。
【０１１９】
図１１は、レーザー透過度と粒子径相関式に関する脂質濃度の影響を示したグラフである。
図１１に示す結果から明らかであるように、脂質濃度の低下とともに相関式の傾きは、小さくなるものの、その相関性はいずれの脂質濃度においても高い（相関係数が0.9以上）ことが明らかとなった。
従って、いかなる脂質濃度であっても粒子径とレーザーの透過度に良好な直線関係を示すことから、レーザー透過度から粒子径の予測が可能であることが明らかとなった。
【０１２０】
（実施例３）本発明のリポソームの製造装置を利用した粒子径監視システムの粒子径予測精度
（１）粒子径監視システムの設置
図８に示すように、連続整粒化ラインを組み立てた後、連続整粒化ラインに粒子監視システムを図２に示すように装着し、リポソームの製造装置とした。すなわち、エクストルーダーをフィルターホルダー内（図示せず。）に設置し、レーザーを図２に示すように整粒化ラインのフィルターホルダーの入口と出口にそれぞれ整粒化ラインを流れるリポソーム懸濁液に対してレーザー光を送受できるように取り付けた。
【０１２１】
（２）粒子径監視システムの補正
整粒化ラインに約５Ｌの水で洗浄する際に透過率を測定し、粒子径監視システムの補正のためにレーザーの透過度を１００％とした。
【０１２２】
（３）均一化工程
ＨＳＰＣ及びコレステロールを秤量し(モル比  HSPC:コレステロール＝54：46、総脂質量として82.5mmol)、秤量した全重量に対して約1ｇ/ｍＬとなるように無水エタノールを添加し、加温溶解した。
【０１２３】
（４）粗リポソーム形成工程
２５０ｍＭに調製した硫酸アンモニウム溶液を６５〜７５℃に加温し、均一化工程により調製されたエタノール濃度が１０％となるように２５０ｍＭに調製した硫酸アンモニウム溶液を加えた。
【０１２４】
（５）整粒化工程
図８に示した連続整粒化ラインを組み立て、粗リポソーム形成工程を経て得られた粗リポソームを連続整粒化ラインに組み入れた。なお、この工程において、0.4、0.2、0.1μｍのポリカーボネイト製のフィルターを組み合わせ、整粒化工程を行った。レーザー透過度が６５、７０、７５、８０%となったとき10mlサンプリングした。なお、整粒化工程における試料供給圧力は10MPaに設定した。結果を図１２に示す。
【０１２５】
（６）親水性高分子修飾工程
予めＰＥＧ5000−ＤＳＰＥ溶液（７．６９ｇ／２００ｍＬ、ＲＯ−水）を調製した液を６５℃に加温した。整粒化工程で得られたリポソームに対して２ｍＬのＰＥＧ5000−ＤＳＰＥ溶液を添加し、６０〜７０℃に加温することでリポソームにＰＥＧ5000−ＤＳＰＥを導入した（ＰＥＧ5000−ＤＳＰＥの導入率（mol％）＝０．７５）。加温終了後のリポソーム分散液は速やかに氷冷した。
【０１２６】
本実施例においては、実施例１のbatch式の製造例における整粒化ラインを、連続整粒化ラインに変更した以外は実施例１と同じ条件としたものである。
本実施例では、実施例１を予備工程とし、実施例１の結果から図１０で得られた粒子径予測式を相関関係の指標とし、粒子径監視システムを図２のように整粒化装置に設置して本工程を行い、透過度が６５、７０、７５、８０%となったときにサンプリングした値が図１０で得られた直線式に対してどの程度のバラツキを生じたかについて検討した。
図１２は、粒子径監視システムの精度を示すグラフである。図１２において直線は図１０で得られる直線であり、４つのプロットは透過度が６５、７０、７５、８０%となったときにサンプリングの粒子径の実測値である。
図１２に示す結果から明らかなように、いずれのレーザー透過度においても、粒子径予測式線上に実測値がのっている。
このことから、レーザー透過度から粒子径予測精度は良好であることが明らかとなった。
【０１２７】
（実施例４）本発明のリポソームの製造装置
（１）粒子径監視システムの設置
図１に示すように、連続整粒化装置を組み立て、フィルターホルダー内（図示せず。）に整粒化装置を設置し、連続整粒化装置に光透過率測定装置を図１に示すように整粒化ラインのフィルターホルダーの入口と出口にそれぞれ取り付け、本発明のリポソームの製造装置とした。
【０１２８】
（２）粒子径監視システムの補正
整粒化ラインに約５Ｌの水で洗浄する際、粒子径監視システムの補正のためにレーザーの透過度を１００％とした。
【０１２９】
（３）均一化工程
ＨＳＰＣ及びコレステロール（モル比としてＨＳＰＣ：コレステロール＝54：46、総脂質量として82.5mmol）を秤量し、秤量した全重量に対して約1ｇ/ｍＬとなるように無水エタノールを添加し、加温溶解した。
【０１３０】
（４）粗リポソーム形成工程
２５０ｍＭに調製した硫酸アンモニウム溶液を６５℃〜75℃に加温し、均一化工程により調製されたエタノール濃度が１０％となるように２５０ｍＭに調製した硫酸アンモニウム溶液を加えた。
【０１３１】
（５）整粒化工程
粗リポソーム形成工程を経て得られた粗リポソームをリポソームの製造装置（整粒化ライン）にいれる。なお、この工程において、0.4、0.2、0.1μｍのポリカーボネイト製のフィルターを組み合わせ、整粒化工程を行った。なお、整粒化工程における試料供給圧力は10MPaに設定した。また、整粒化開始後、経時的に試料10mlをサンプリングした。結果を図１３、図１４に示す。
【０１３２】
（６）親水性高分子修飾工程
予めＰＥＧ5000−ＤＳＰＥ溶液（７．６９ｇ／２００ｍＬ、ＲＯ−水）を調製した液を６５℃に加温した。整粒化工程で得られたリポソームに対してＰＥＧ5000−ＤＳＰＥの導入率（mol％）が0.75%となるように、ＰＥＧ5000−ＤＳＰＥ溶液を添加し、加温することでリポソームにＰＥＧ5000−ＤＳＰＥを導入した。加温終了後のリポソーム分散液は速やかに氷冷した。
【０１３３】
本実施例では、粒子径監視システムを図１のように設置したリポソームの製造装置においてレーザー光の透過度を測定し、リポソームを連続的に処理する方法である、連続整粒化法を用いてリポソームの粒子径制御を行った。
このとき、整粒手段（エクストルーダー）の出口および入口でのレーザー透過度の経時的な推移を示すグラフを図１３に示した。
さらに、図１３のレーザー透過度を図１０で得られた粒子径予測式より粒子径（粒子径予測値）に変換し、経時的な粒子径変化を示すと共に、経時的にサンプリングした試料の粒子径（実測値）に対する粒子径予測値との精度についても検討を行った。その結果を図１４に示した。図１４は、連続整粒化法による予測粒子曲線と実測値を示すグラフである。
連続整粒化法におけるリポソーム形成工程において、これまでにリポソームの形成が経時的にどのようになっているかについては明らかとなっておらず、図９に示しているように、同条件で連続整粒を行っても経時的な粒子径推移は、全く異なるものであり、時間だけで連続整粒化法における工程時間を設定することは非常に困難である。
しかし、図１３に示すように、本発明を用いることにより、工程中の試料状態がレーザー透過度として示され、その透過度が経時的に変化していることが非接触で監視することが可能である。
また、入口と出口部に粒子径監視システムを導入することにより整粒手段（本実施例においては、Extruderとして示される部分）を通過する前後のリポソームのレーザー透過度の違いを監視することができる。
さらに、このレーザー透過度は、粒子径予測式を用いることにより粒子径に変換できるパラメータであるため、整粒化前後での粒子径の差についても製造工程中で判定できるものである。つまり、この粒子径の差を整粒化工程における収束点として、整粒化工程の設定および終点としても活用できる。
図１４は、レーザー透過度より図１０で得られた予測式により連続整粒化工程における予測粒子低下曲線と５、７．５、１０、１５、２０、３０分におけるリポソームの粒子径の関係を示すグラフである。その結果、粒子径監視システムによる粒子径予測は、粒子径予測値に対して、実測値がほぼ一致していることより非常に良好であることが明らかとなった。
【０１３４】
（実施例５）本発明のリポソームの製造装置において整粒化流速が及ぼす予測性への影響
（１）粒子径監視システムの設置
図１に示すように整粒化ラインを組み立てた後、フィルターホルダー内（図示せず。）に整粒化装置を設置し、整粒化ラインに光透過率測定装置を図１に示すように整粒化ラインのフィルターホルダーの入口と出口にそれぞれ取り付け、本発明のリポソームの製造装置とした。
【０１３５】
（２）粒子径監視システムの補正
整粒化ラインに約５Ｌの水で洗浄する際、粒子径監視システムの補正のためにレーザーの透過度を１００％とした。
【０１３６】
（３）均一化工程
ＨＳＰＣ及びコレステロール（モル比としてＨＳＰＣ：コレステロール＝54：46、総脂質量として41.2mmol）を秤量し、50ｍｌの無水エタノールを添加し、加温溶解した。
【０１３７】
（４）粗リポソーム形成工程
２５０ｍＭに調製した硫酸アンモニウム溶液を６５℃以上に加温し、均一化工程により調製されたエタノール濃度が１０％となるように２５０ｍＭに調製した硫酸アンモニウム溶液を加える。
【０１３８】
（５）整粒化工程
図１に示した連続整粒化を組み立て、粗リポソーム形成工程を経て得られた粗リポソームを整粒化ラインにいれる。なお、この工程において、0.4、0.2、0.1μｍのポリカーボネイト製のフィルターを組み合わせ、整粒化工程を行った。また、このときの水の透過流速を620ml/min、700ml/min、750ml/minに調整した。さらに、整粒化開始後、経時的に試料10mlをサンプリングした。結果を図１５に示す。
【０１３９】
（６）親水性高分子修飾工程
予めＰＥＧ5000−ＤＳＰＥ溶液（７．６９ｇ／２００ｍＬ、ＲＯ−水）を調製した液を６５℃に加温した。整粒化工程で得られたリポソームに対してＰＥＧ5000−ＤＳＰＥの導入率（mol％）が0.75%となるように、ＰＥＧ5000−ＤＳＰＥ溶液を添加し、加温することでリポソームにＰＥＧ5000−ＤＳＰＥを導入した。加温終了後のリポソーム分散液は速やかに氷冷した。
【０１４０】
整粒化工程において、設定条件は一定とすることができても、リポソームの処方や粗リポソーム形成工程おけるリポソームの形成状態により実際の整粒化速度は異なってくる。そこで、本実施例において、整粒化の速度を変えて、整粒化を行ったときの粒子径変化を本発明であるレーザー透過度を予測粒子径曲線と示し、この曲線に対する実測値との差を図１５に示した。図１５は連続整粒化法による予測粒子曲線（実線）と実測値とを示すグラフである。
本実施例においては、いずれの条件においても、連続整粒開始後、5、7.5、10、15、20、30分でサンプリングを行い、リポソームの粒子径（実測値）を測定したが、いずれの時間における実測値と予測値には、大きな差は認められないことが明らかとなった。本発明においてレーザー透過度とリポソームの粒子径には高い相関性があることは前述しているが、この予測性は、装置の流速に影響しないこととも同時に明らかとなった(図１５)。
本発明はBatch式整粒化での粒子径測定だけでなく、連続整粒化での粒子測定を可能とし、かつ粒子監視システムを用いることによりいかなる条件においても所望の粒子径を得ることができるシステムを構築できることが明らかとなった。
【０１４１】
（実施例６）本発明のリポソームの製造装置を用いた粒子径予測とその応用
本発明は、図１に示すように、光透過率測定装置をextruder前後に配置することにより、図１３に示すように、extruder前後でのリポソームの粒子径挙動を監視することが可能である。そこで、extruder前後における粒子径変化よりリポソーム粒度分布を推定できるかどうかについて本実施例において検証を行った。
実施例６は実施例４と同様にして実験を行った。結果を図１６、図１７に示す。
【０１４２】
図１６および図１７は整粒装置の入口側と出口側の透過度の差とリポソーム粒度分布の関係を示すグラフである。本発明においては、粒度分布を示す指標として、動的光散乱測定により得られる多分散指数（図１６）およびFFF-MALSにより得られるn/w比（図１７）として示した。なお、多分散指数では、数値が低下することにより、n/w比ではその数値が１に近づくほど粒度分布が狭いことを意味する。
図１６および図１７に示したように、整粒化直後より透過度差は大きくなっていき、やがて透過度差は、最大を示し、さらに整粒化を行うことにより透過度差は小さくなっていき、やがて透過度差は0に近づいていくことが明らかとなった。この透過度差の傾向を粒度分布指標と照らし合わせると、透過度差と粒度分布指標の値は相関性があり、透過度差の減少と共にリポソームの粒度分布は小さくなることが明らかとなった。
前述しているように、リポソームの粒子径制御は、リポソーム製造工程において重要な工程であり、リポソーム粒子径により血中での体内動態のみならず、病巣部での蓄積性にも影響する因子である。リポソームの粒子は平均粒子径として示されることが大きいが、平均粒子径が同じでも、その粒度分布が異なることにより、リポソーム製剤特性が異なってくることが予想される。従って、リポソーム製剤の品質において粒子の分布は重要なパラメータの一つであり、リポソーム製剤として常に一定の品質を提供するためには粒度分布をも考慮する必要がある。整粒化工程中において、この粒度分布を評価する有用な方法はない。これは、整粒化工程中にリアルタイムに粒子径測定ができないことがその一因である。しかし、本発明は、リアルタイムにかつ簡便に試料がextruderを通過する前と後で粒子径が測定でき、さらに、このextruder前後の粒子径より簡便にその粒子状態の評価を可能とするものである。従って、連続整粒化工程おいて、粒子径はもとより粒度分布を予測することは非常に難しいものであるが、本発明はこの粒度分布までも予測できるものであることが明らかとなった。
【０１４３】
商業的にはリポソームのbatch処理を行い、粒子径の制御を行ってきたが、本発明を整粒化装置に組み入れることにより、作業時間と粒子径に相関性がなく、粒子径制御のvalidationをとることが困難なリポソーム製剤の製造において一定の粒子径を持つリポソームの製造が可能である。さらに、リアルタイムかつタンク等からの試料採取を必要とせず非接触で粒子径を測定できることから、工程中での品質不良および工程異常を発見でき、さらに菌の介在リスクを最大限抑えられることができると考える。
【０１４４】
（実施例７）薬物を担持するリポソームの製造
以下に、使用した各成分の略称および分子量を示す。
・水素添加大豆レシチン（ＨＳＰＣ、分子量７９０）
・コレステロール（分子量３８６．６６）
・ポリエチレングリコール5000−ジステアロイルフォスファチジルエタノールアミン（ＰＥＧ5000-ＤＳＰＥ、分子量６０３１）
・3,5-ジペンタデシルオキシベンズアミジン塩酸塩(TRX-20、分子量609.41)
・薬物：リン酸プレドニゾロン(分子量440)
【０１４５】
実施例において以下の装置を使用した。
・光透過率測定装置;キーエンス社製透過度装置(型式;LX2-V10、レーザー光使用)
・データ収集装置;キーエンス社製データ収集機器(型式;NR-HA08、NR-500)
・実施例で用いたレーザーの波長；６７０ｎｍ
【０１４６】
（１）粒子径監視システムの設置
図８に示した連続整粒化ラインを組み立てた後、整粒化ラインに粒子監視システムを図２に示すように装着した。すなわち、エクストルーダーをフィルターホルダー内（図示せず。）に設置し、光透過率測定装置を図２に示すように整粒化ラインのフィルターホルダーの入口と出口にそれぞれ整粒化ラインを流れるリポソーム懸濁液に対してレーザー光を送受できるように取り付けた。
【０１４７】
（２）粒子径監視システムの補正
整粒化ラインに約５Ｌの水で洗浄する際に透過率を測定し、粒子径監視システムの補正のためにレーザーの透過度を１００％とした。
【０１４８】
（３）均一化工程
HSPC、コレステロールおよびTRX-20のモル比として50:42:8、総脂質量として８４．８mmolとなるように、ＨＳＰＣ、コレステロールおよびTRX-20を秤量し、約50ｍＬの無水エタノールを添加し、加温溶解した。
【０１４９】
（４）粗リポソーム形成工程
68.0mg/mLのリン酸プレドニゾロン水溶液を６５℃〜７０℃に加温し、均一化工程により調製されたエタノール濃度が１０％となるように、加温したリン酸プレドニゾロン水溶液を均一化工程で得られた溶液に加えた。
【０１５０】
（５）整粒化工程
粗リポソーム形成工程を経て得られた粗リポソームを整粒化ラインに組み入れた。なお、この工程において、0.4、0.2、0.1μｍのポリカーボネイト製のフィルターを組み合わせ、整粒化工程を行った。経時的に光透過率測定装置によって光透過率を測定し、データ収集装置において上記の相関関係を用いてリポソーム粒径を算出し表示した。
また、整粒化工程の開始から2.5,5,7.5,10,15,20,30分において、リポソームを含有する被処理液を１０ｍｌずつサンプリングし、リポソームを含有する被処理液中のリポソームの粒径を測定し、リポソーム粒径の実測値を得た。
なお、整粒化工程における試料供給圧力は10MPaに設定した。結果を図１９に示す。
【０１５１】
（６）親水性高分子修飾工程
予めＰＥＧ5000−ＤＳＰＥ溶液（３．８５ｇ／1００ｍＬ、ＲＯ−水）を調製した液を６５℃に加温する。整粒化工程で得られたリポソームに対してＰＥＧ5000−ＤＳＰＥの導入率（mol％）が0.75%となるように、ＰＥＧ5000−ＤＳＰＥ溶液を添加し、６０〜７０℃に加温することでリポソームにＰＥＧ５０００−ＤＳＰＥを導入した。加温終了後のリポソーム分散液は速やかに氷冷した。
【０１５２】
図１８は上記に示した処方に従い連続整粒化法により整粒化工程を行ったときのリポソームの粒子径と時間との関係を示すグラフである。
図１８に示す結果から明らかなように、薬物を担持したリポソームの製造において、薬物を担持していないリポソームの製造と同様に処理時間とともに粒子径が低下することが明らかとなった。
【０１５３】
リポソーム形成脂質含有被処理液中に含有されるリポソーム形成脂質の濃度が１７１．６ｍｍｏｌ／Ｌであり、リポソーム形成脂質含有被処理液中に含有される薬物の濃度が１５．５ｍｍｏｌ／Ｌである場合、リポソーム含有液の光透過率と、リポソーム含有液に含有されるリポソームの粒径との相関関係は、式：粒子径=-1.4647×レーザー透過度+200.31、相関係数（ｒ2）=0.9699として示すことができる。（図１９）
【０１５４】
図２０は、薬物を担持するリポソームを本発明のリポソームの製造装置を用いて製造する際に測定された、リポソームを含有する被処理液に含有されるリポソームの粒径の予測曲線と、リポソームを含有する被処理液に含有されるリポソームの粒径の実測値とを経時的に示すグラフである。なお、本実施例において、粒子径予測式：粒子径=-1.4647×レーザー透過度+200.31を用いた。
図２０に示す結果から明らかなように、本発明のリポソームの製造装置を使用して薬物を担持するリポソームを製造する際、リポソームを含有する被処理液における粒子径の実測値は予測曲線とほぼ一致していた。
したがって、本発明のリポソームの製造装置は、薬物を担持するリポソームを含有する被処理液の光透過率をモニタリングすることによって、薬物担持リポソームを含有する被処理液に含有される薬物担持リポソームの粒径を監視することができ、インラインで、無菌状態を維持して薬物担持リポソームを製造することができる。
【図面の簡単な説明】
【０１５５】
【図１】図１は、本発明のリポソームの製造装置の一例の概要を模式的に示す概略図である。
【図２】図２は、本発明において使用することができるリポソーム粒径の測定方法の一例の概略を模式的に示す概略図である。
【図３】図３は、本発明において使用することができるリポソーム粒径の測定方法において用いられるリポソーム粒径測定装置が有する光透過率測定手段の一例と、リポソーム粒径測定装置が設置される流路の一例との概略を示す模式的な斜視図である。
【図４】図４は、図３に示す、本発明において使用することができるリポソーム粒径の測定方法において用いられるリポソーム粒径測定装置が有する光透過率測定手段の一例と、リポソーム粒径測定装置が設置される流路の一例とを、矢印Ａの方向からの側面として示す模式的な側面図である。
【図５】図５は、本発明において使用することができるリポソーム粒径の測定方法において用いられるリポソーム粒径測定装置が有する光透過率測定手段の一例と、リポソーム粒径測定装置が設置される流路の一例との概略を示す模式的な斜視図である。
【図６】図６は、リポソームの製造ラインの一例を示す概略図である。
【図７】図７は、Batch式整粒化法に使用されるリポソームの製造装置の一例の概略を模式的に示す概略図である。
【図８】図８は、連続整粒化法に使用されるリポソームの製造装置の一例の概略を模式的に示す概略図である。
【図９】図９は、連続整粒化法により整粒化工程を行ったときのリポソームの粒子径と時間との関係を示すグラフである。
【図１０】図１０は、予備工程において、各整粒化毎に得られた粒子径とレーザー透過度の関係を表すグラフである。
【図１１】図１１は、レーザー透過度と粒子径相関式に関する脂質濃度の影響を示したグラフである。
【図１２】図１２は、粒子径監視システムの精度を示すグラフである。
【図１３】図１３は、粒子径監視システムを図１のように設置し、リポソームを連続的に処理する方法である、連続整粒化法を用いてリポソームの粒子径制御を行ったときのレーザー透過度の経時的な推移を示すグラフである。
【図１４】図１４は、連続整粒化法による予測粒子曲線と実測値を示すグラフである。
【図１５】図１５は、連続整粒化法による予測粒子曲線（実線）と実測値とを示すグラフである。
【図１６】図１６は、透過度とリポソーム粒度分布（動的光散乱測定）の関係を示すグラフである。
【図１７】図１７は、透過度とリポソーム粒度分布（ＦＦＦ−ＭＡＬＳ）の関係を示すグラフである。
【図１８】図１８は、連続整粒化法により整粒化工程を行ったときの薬物含有リポソームの粒子径と時間との関係を示すグラフである。
【図１９】図１９は、レーザー透過度と粒子径の関係を示すグラフである。
【図２０】図２０は、連続整粒化法による予測粒子曲線（実線）と実測値とを示すグラフである。
【符号の説明】
【０１５６】
１００、２００      リポソームの製造装置
１１０、２２０      整粒手段
１１２、２２１      入口
１１４、２２３      出口
１２２、２０１      供給流路
１２４、２０２      排出流路
１２７、２０５      投入口
１２８、２０４      第１の光透過部
１２６、２０３      第２の光透過部
１２９、１５７、２０６      バルブ
１５２      タンク
１５４      ポンプ
１５６      排出口
１３２、２１３      第１の光透過率測定手段
１３４、２１１      第２の光透過率測定手段
１４０、２３０      リポソーム粒径測定装置
１４２、２１５      制御部
１４４、２１７      データ記憶部
１４６、２１９      データ収集装置
１４７、１４８、２３１、２３３      コード
３０１、４０１、５０１      流路
３０３、５０３      内部
３０７、５０９      矢印
３０５、５０５      光透過部
３２１、５２１、５２３      光
３２５      光３２１が照射される部分
３１０      光透過率測定手段
３１１、４１１      光照射部
３１３、４１３      光受光部
３２３      光透過部３０５を通過した光
３３０、５３０      リポソームを含有する被処理液
３１５、３１７、４１５、４１７、５１５、５１７      コード
Ｌ３      流路４０１の外径
Ｌ１      光照射部４１１と流路４０１との間隔
Ｌ２      光受光部４１３と流路４０１との間隔
５０６      光被照射部
５０７      光通過部
５１１      光５２１を照射する光照射部
５１３      光５２３を受光する光受光部
【図１】
0005322476.tif 000006
【図２】
0005322476.tif 000007
【図３】
0005322476.tif 000008
【図４】
0005322476.tif 000009
【図５】
0005322476.tif 000010
【図６】
0005322476.tif 000011
【図７】
0005322476.tif 000012
【図８】
0005322476.tif 000013
【図９】
0005322476.tif 000014
【図１０】
0005322476.tif 000015
【図１１】
0005322476.tif 000016
【図１２】
0005322476.tif 000017
【図１３】
0005322476.tif 000018
【図１４】
0005322476.tif 000019
【図１５】
0005322476.tif 000020
【図１６】
0005322476.tif 000021
【図１７】
0005322476.tif 000022
【図１８】
0005322476.tif 000023
【図１９】
0005322476.tif 000024
【図２０】
0005322476.tif 000025